"多層複合材であって、少なくとも支持層および配向ポリマーシートを備え、該配向ポリマーシートは、2つの反対側の表面を有し、そしてフォトクロミック二色性材料を含み、該シートは、活性化状態において二色性を示し、そして該シートの少なくとも1つの表面は、該支持層の少なくとも一部分に接続されている、多層複合材。前記フォトクロミック二色性材料が、少なくとも化学線に応答して第一の状態から第二の状態へと移行するように適合されており、そして少なくとも該第二の状態において、少なくとも透過放射線を直線偏光するように適合されている、請求項1に記載の多層複合材。前記ポリマーシートがエラストマーポリマーを含む、請求項1に記載の多層複合材。前記ポリマーが、コポリマー骨格にエーテル結合および/またはエステル結合を含むブロックコポリマーを含む、請求項1に記載の多層複合材。前記ブロックコポリマーが、ポリアミド-エーテルブロックコポリマー、ポリエステル-エーテルブロックコポリマー、ポリエーテル-ウレタンブロックコポリマー、ポリエステル-ウレタンブロックコポリマー、および/またはポリエーテル-ウレアブロックコポリマーを含む、請求項4に記載の多層複合材。前記支持層が、ポリカーボネート、多環式アルケン、ポリウレタン、ポリウレアウレタン、ポリチオウレタン、ポリチオウレアウレタン、ポリオールアリルカーボネート、これらのコポリマー、またはこれらの混合物を含む、請求項1に記載の多層複合材。前記支持層が、酢酸セルロース、二酢酸セルロース、三酢酸セルロース、酢酸プロピオン酸セルロース、酢酸酪酸セルロース、ポリ酢酸ビニル、ポリビニルアルコール、ポリ塩化ビニル、ポリ塩化ビニリデン、ポリエチレンテレフタレート、ポリエステル、ポリウレタン、ポリウレアウレタン、ポリチオウレタン、ポリチオウレアウレタン、ポリスルホン、ポリオレフィン、ポリアミド、これらのコポリマー、および/またはこれらの混合物を含む、請求項1に記載の多層複合材。前記ポリマーシートの少なくとも一部分に接続された保護層をさらに備え、その結果、該ポリマーシートは該保護層と前記支持層との間に挟まれる、請求項1に記載の多層複合材。前記保護層が、耐磨耗コーティング、酸素障壁コーティング、UV遮蔽コーティング、反射防止コーティング、曇り防止コーティング、ミラーコーティング、またはこれらの組み合わせを含む保護コーティングを含む、請求項8に記載の多層複合材。請求項1に記載の多層複合材を含む光学要素。前記光学要素が、眼用要素、ディスプレイ素子、窓、鏡、ならびに/あるいは能動および受動液晶セル素子およびデバイスを備える、請求項10に記載の光学要素。前記眼用要素が、矯正レンズ、非矯正レンズ、コンタクトレンズ、眼内レンズ、拡大レンズ、保護レンズ、またはバイザーを含む、請求項11に記載の光学要素。基材が、着色されていない基材、着色された基材、フォトクロミック基材、着色フォトクロミック基材、および直線偏光基材を含む、請求項10に記載の光学要素。基材が、ポリカーボネート、ポリウレタン、ポリウレアウレタン、ポリチオウレタン、ポリチオウレアウレタン、多環式アルケン、ポリオールアリルカーボネート、これらのコポリマー、またはこれらの混合物を含む、請求項10に記載の光学要素。前記支持層が、酢酸セルロース、二酢酸セルロース、三酢酸セルロース、酢酸プロピオン酸セルロース、酢酸酪酸セルロース、ポリ酢酸ビニル、ポリビニルアルコール、ポリ塩化ビニル、ポリ塩化ビニリデン、ポリエチレンテレフタレート、ポリエステル、ポリウレタン、ポリウレアウレタン、ポリチオウレタン、ポリチオウレアウレタン、ポリスルホン、ポリオレフィン、これらのコポリマー、および/またはこれらの混合物を含む、請求項10に記載の光学要素。前記ディスプレイ素子が、スクリーン、モニタ、およびセキュリティー要素を含む、請求項11に記載の光学要素。前記セキュリティー要素が、光学的に透明な材料および/または光学的に不透明な材料を含む、請求項16に記載の光学要素。請求項8に記載の多層複合材を含む光学要素。前記支持層および前記保護層のうちの一方または両方が、非複屈折性である、請求項18に記載の光学要素。従って、直線偏光特性とフォトクロミック特性との両方を示すように適合された要素およびデバイスを提供することが有利である。さらに、直線偏光、円偏光または楕円偏光、およびフォトクロミック特性を示すように適合された要素およびデバイスを提供することが有利である。発明の要旨本発明は、フォトクロミック二色性材料を含む配向ポリマーシートに関し、このシートは、活性化状態において二色性を示す。さらなる実施形態において、本発明は、多層複合材に関し、この多層複合材は、少なくとも支持層、および配向熱可塑性ポリマーシートを備え、この配向熱可塑性ポリマーシートは、2つの反対側の表面を有し、そしてフォトクロミック二色性材料を含む。このシートは、活性化状態において二色性を示す。このシートの少なくとも一方の表面は、この支持層の少なくとも一部分に接続される。本発明はまた、上記多層複合材を含む光学要素に関する。さらなる実施形態において、本発明は、フォトクロミック二色性材料を含む配向ポリマーシートに関し、このシートは、第一の一般方向を有する第一の順序領域、およびこの第一の順序領域に隣接した少なくとも1つの第二の順序領域を有し、この第二の順序領域は、この第一の一般方向とは異なる第二の一般方向を有し、このシートは、活性化状態において二色性を示す。関連する方法もまた開示される。発明の詳細な説明本明細書および添付の特許請求の範囲において使用される場合、冠詞a、an、およびtheは、1つの指示物に特別に明白に制限されない限り、複数の指示物を含む。さらに、本明細書の目的で、他に示されない限り、本明細書中で使用される成分の量、反応条件、および他の特性またはパラメータを表すすべての数字は、全ての例において、用語約により修飾されると理解されるべきである。従って、他に示されない限り、以下の明細書および添付の特許請求の範囲に記載される数字パラメータは近似であることが理解されるべきである。少なくとも、特許請求の範囲に対する均等論の適用を制限する意図としてではなく、数字パラメータは、報告される有効数字の数および通常の丸め技術の適用を考慮して読まれるべきである。さらに、本発明の広い範囲を記載する数字範囲およびパラメータは、上述のように近似であるが、実施例の節に記載される数値は、可能な限り正確に報告されている。しかし、このような数値は、測定設備および/または測定技術から生じる特定の誤差を固有に含むことが理解されるべきである。本発明は、フォトクロミック二色性材料を含む配向熱可塑性ポリマーシートに関し、このシートは、少なくとも活性化状態において、二色性すなわち、直線偏光を示す。本発明の配向熱可塑性ポリマーシートは、第一の状態および第二の状態を示す。このシートを構成するフォトクロミック二色性材料は、少なくとも化学線に応答して、第一の状態から第二の状態へと移行するように適合され、熱エネルギーに応答してこの第一の状態に戻るように適合され、そしてこの第一の状態およびこの第二の状態のうちの少なくとも一方において、少なくとも透過放射線を直線偏光させるように適合される。本明細書中で使用される場合、用語熱エネルギーとは、任意の形態の熱を意味する。用語フォトクロミック二色性とは、特定の条件下でフォトクロミック特性と二色性すなわち、直線偏光特性との両方を示すことを意味し、これらの特性は、器具類によって少なくとも検出可能である。従って、フォトクロミック二色性化合物とは、特定の条件下でフォトクロミック特性と二色性すなわち、直線偏光特性との両方を示す化合物であり、これらの特性は、器具類によって少なくとも検出可能である。従って、フォトクロミック二色性化合物は、少なくとも化学線に応答して変化する、少なくとも可視放射線に対する吸収スペクトルを有し、そして少なくとも透過放射線の2つの直交する面偏光成分のうちの一方を、他方よりも強く吸収し得るすなわち、二色性を示し得る。さらに、以下で議論される従来のフォトクロミック化合物と同様に、本明細書中に開示されるフォトクロミック二色性化合物は、熱可逆性であり得る。すなわち、これらのフォトクロミック二色性化合物は、化学線に応答して第一の状態から第二の状態へと切り替わり得、そして熱エネルギーに応答してこの第一の状態に戻り得る。本明細書中で使用される場合、用語化合物とは、2つ以上の元素、構成要素、成分または部分の統合により形成される物質を意味し、そして2つ以上の元素、構成要素、成分または部品の統合により形成される、分子および高分子例えば、ポリマーおよびオリゴマーが挙げられるが、これらに限定されない。例えば、本明細書中に開示される種々の非限定的な実施形態によれば、フォトクロミック二色性化合物は、第一の吸収スペクトルを有する第一の状態、およびこの第一の吸収スペクトルとは異なる第二の吸収スペクトルを有する第二の状態を有し得、そして少なくとも化学線に応答してこの第一の状態から第二の状態に切り替わるように適合され得、そして熱エネルギーに応答してこの第一の状態に戻るように適合され得る。さらに、フォトクロミック二色性化合物は、第一の状態および第二の状態のうちの一方または両方において、二色性すなわち、直線偏光性であり得る。例えば、必要ではないが、フォトクロミック二色性化合物は、活性化状態において直線偏光性であり得、そして漂白状態または退色状態すなわち、活性化されていない状態においては非偏光性であり得る。本明細書中で使用される場合、用語活性化状態とは、充分な化学線に曝露されてフォトクロミック二色性化合物の少なくとも一部が第一の状態から第二の状態に切り替えられた場合の、フォトクロミック二色性化合物をいう。さらに、必要ではないが、フォトクロミック二色性化合物は、第一の状態と第二の状態との両方において二色性であり得る。本明細書中で限定しないが、例えば、フォトクロミック二色性化合物は、活性化状態と漂白状態との両方において、可視放射線を直線偏光させ得る。さらに、フォトクロミック二色性化合物は、活性化状態において可視放射線を直線偏光させ得、そして漂白状態において、UV放射線を直線偏光させ得る。用語配向とは、本発明のポリマーシートに関連して使用される場合、このシートが、整列の少なくとも第一の一般方向を有し、その結果、このシートを構成する1つ以上の構造体または構成要素が、同じ一般方向に沿って位置または適切に配置されていることを意味する。例えば、フォトクロミック二色性化合物の、活性化状態におけるこのフォトクロミック二色性化合物の長軸に沿った整列または順序付けは、本質的に、少なくともこのシートの第一の一般方向に対して平行である。材料または構造体の順序または整列に関して本明細書中で使用される場合、用語一般方向とは、その材料、化合物または構造体の優先的な配置または配向をいう。さらに、材料、化合物または構造体は、その材料、化合物または構造体が少なくとも1つの優先的な配置を有することを条件として、その材料、化合物または構造体の配置の範囲内でいくらかの変動が存在するにもかかわらず、一般方向を有し得ることが当業者によって理解される。上で議論されたように、本明細書中に開示される種々の非限定的な実施形態による配向熱可塑性ポリマーシートは、少なくとも第一の一般方向を有し得る。例えば、このシートは、第一の一般方向を有する第一の順序領域、およびこの第一の順序領域に隣接する少なくとも1つの第二の順序領域を含み得、この第二の順序領域は、この第一の一般方向とは異なる第二の一般方向を有する。さらに、このシートは、複数の順序領域を有し得、これらの順序領域の各々は、残りの領域と同じかまたは異なる一般方向を有し、これによって所望のパターンまたは設計を形成する。本発明は、1つの実施形態において、フォトクロミック二色性材料を含むポリマーシートにおいて、すぐ上に記載されたような少なくとも二方向パターンを形成するための方法に関する。このシートは、活性化状態において二色性を示し、この方法は、このポリマーシートを2以上の連続した段階で二軸延伸する工程を包含する。また、本明細書中で使用される場合、用語コーティングとは、流動性組成物由来の支持されたフィルムを意味し、このフィルムは、均一な厚さを有しても有してなくてもよく、そして特に、ポリマーシートを除外する。逆に、用語シートとは、ほぼ均一な厚さを有して自立が可能である、予め形成されたフィルムを意味する。本発明の目的で、用語シートは、測定可能なほぼ均一な厚さを有する、予め形成された繊維を包含することが意図される。このシート繊維の形態のシートを含むは、2つの反対側の表面を有し、これらの表面のうちのいずれかまたは両方が、その表面を覆う1つ以上の層コーティング層を含むを有しても有さなくてもよい。これらの層のうちの任意のものが、無機材料および/または有機材料を含み得る。本発明のポリマーシートは、活性化状態において少なくとも1.5の吸収率を有し得る。例えば、このポリマーシートは、その活性化状態において、1.5~30の範囲、または3~20の範囲、または4~10の範囲、例えば5の吸収率を有し得る。吸収率は、実施例に関連して本明細書中で以下に記載されるように、吸収率試験方法に従って決定される。ポリマーシートは、広範な種々のポリマー熱硬化性ポリマーと熱可塑性ポリマーとの両方が挙げられるのうちの任意のもののポリマー組成物を含み得る。本明細書中で使用される場合、用語ポリマーとは、ポリマーとオリゴマーとの両方、およびホモポリマーとコポリマーとの両方を包含することが意図される。このようなポリマーとしては、例えば、アクリルポリマー、ポリエステルポリマー、ポリウレタンポリマー、ポリウレアウレタンポリマー、ポリアミンポリマー、ポリエポキシドポリマー、ポリアミドポリマー、ポリエーテルポリマー、ポリシロキサンポリマー、ポリスルフィドポリマー、これらのコポリマー、およびこれらの混合物が挙げられ得る。一般に、これらのポリマーは、当業者に公知である任意の方法によって作製される、これらの型の任意のポリマーであり得る。ポリマーシートを形成するために使用されるポリマーはまた、官能基を含み得、これらの官能基としては、カルボン酸基、アミン基、エポキシド基、ヒドロキシル基、チオール基、カルバメート基、アミド基、ウレア基、イソシアネート基ブロックイソシアネート基を含む、メルカプタン基、エチレン性不飽和を有する基例えば、アクリレート基、ビニル基、およびこれらの組み合わせが挙げられるが、これらに限定されない。フィルム形成樹脂の適切な混合物がまた、コーティング組成物の調製において使用され得る。ポリマーシートが形成されるポリマー組成物が官能基含有ポリマー例えば、先に記載した官能基含有ポリマーのうちのいずれかを含む場合、そのポリマー組成物は、このポリマーの官能基と反応性である官能基を有する材料をさらに含み得る。反応は、例えば、熱硬化技術、光開始硬化技術、酸化的硬化技術、および/または放射性硬化技術によって容易にされ得る。上記ポリマーのうちのいずれかの混合物もまた企図される。本発明のポリマーシートを形成する際に使用するために適切なポリマーのさらなる非限定的な例は、米国特許出願公開第2004/0068071号の第[0020]段落~第[0042]段落その特定した部分は本明細書中に参考として援用される;および米国特許第6,096,375号の第18欄第8行~第19欄第5行その特定した部分は本明細書中に参考として援用されるに記載されている、ポリアルキルメタアクリレートとポリアミドとの熱可塑性ブロックコポリマーである。本発明の特定の実施形態において、このポリマーシートは、エラストマーポリマー例えば、熱可塑性エラストマーポリマーを含む。本明細書中で使用される場合、エラストマーポリマーとは、少なくとも部分的に可逆的である変形および伸びが可能であるように高度な弾力および弾性を有するポリマーを意味する。いくつかの例において、伸ばされる場合、エラストマーの分子は整列し、そして結晶配置の外観を帯び得、そして弛緩される場合、このエラストマーは、ある程度までその自然な無秩序状態に戻り得る。本発明の目的で、エラストマーポリマーとしては、熱可塑性ポリマー、熱可塑性エラストマーポリマー、および熱硬化性ポリマーがエラストマーポリマーに関して上に提供された説明の範囲内である限り、このようなポリマーが挙げられ得る。エラストマーポリマーは、当該分野において認識された広範な種々のエラストマーのうちの任意のものを含み得、これらとしては、先に記載されたポリマーのうちの任意のもののコポリマーが挙げられるが、これらに限定されない。本発明の1つの実施形態において、エラストマーポリマーは、そのポリマー骨格にエーテル結合および/またはエステル結合を有する、ブロックコポリマーを含み得る。適切なブロックコポリマーの例としては、ポリアミド-エーテルブロックコポリマー、ポリエステル-エーテルブロックコポリマー、ポリエーテル-ウレタンブロックコポリマー、ポリエステル-ウレタンブロックコポリマー、および/またはポリエーテル-ウレアブロックコポリマーが挙げられるが、これらに限定されない。このようなエラストマーポリマーの適切な具体例としては、商品名DESMOPAN登録商標およびTEXIN登録商標の元でBayerMaterialScienceから市販されているもの;商品名ARNITEL登録商標の元でRoyalDSMから市販されているもの;ならびに商品名PEBAX登録商標の元でAtofinaChemicalsまたはCordisCorporationから市販されているものが挙げられ得るが、これらに限定されない。先に記載したように、本発明の配向ポリマーシートは、フォトクロミック二色性材料を含む。当該分野において周知であるフォトクロミック二色性材料の任意のものが、この目的のために適切である。適切なフォトクロミック二色性化合物の例は、aピラン、オキサジン、およびフルギドから選択される、少なくとも1つのフォトクロミック基PC;ならびにbこの少なくとも1つのフォトクロミック基に付着した少なくとも1つの延長剤を含むものである。この延長剤Lは、以下の式I:によって表される以下に詳細に記載される。本明細書中で使用される場合、用語付着するとは、直接結合すること、または別の基を介して間接的に結合することを意味する。従って、例えば、本明細書中に開示される種々の非限定的な実施形態によれば、Lは、PC上の置換基としてPCに直接結合し得るか、またはLは、PCに直接結合する別の基例えば、以下で議論されるR1により表される基上の置換基であり得るすなわち、LがPCに間接的に結合する。本明細書中で限定しないが、種々の非限定的な実施形態によれば、Lは、PCを活性化状態で延長または伸長させるようにPCに付着し得、その結果、延長したPCすなわち、フォトクロミック化合物の吸収率が、PC単独と比較して増強される。本明細書中で限定しないが、種々の非限定的な実施形態によれば、PC上へのLの付着の位置は、PCの活性化形態の理論遷移双極子モーメントに対して平行な方向および垂直な方向のうちの少なくとも一方に、LがPCを伸ばすように選択され得る。本明細書中で使用される場合、用語理論遷移双極子モーメントとは、電磁放射線と分子との相互作用により引き起こされる遷移双極子分極をいう。例えば、IUPACCompendiumofChemicalTechnology,第2版、国際純正応用科学連合1997を参照のこと。上記式Iを参照すると、各Q1、Q2およびQ3は、各存在について、非置換もしくは置換芳香族基、非置換もしくは置換脂環式基、非置換もしくは置換複素環式基、およびこれらの混合物から選択される二価の基から独立して選択され得、ここで置換基は、Pにより表される基以下に記載される、アリール、チオール、アミド、液晶メソゲン、ハロゲン、C1~C18アルコキシ、ポリC1~C18アルコキシ、アミノ、アミノC1~C18アルキレン、C1~C18アルキルアミノ、ジC1~C18アルキルアミノ、C1~C18アルキル、C2~C18アルケン、C2~C18アルキン、C1~C18アルキルC1~C18アルコキシ、C1~C18アルコキシカルボニル、C1~C18アルキルカルボニル、C1~C18アルキルカーボネート、アリールカーボネート、C1~C18アセチル、C3~C10シクロアルキル、C3~C10シクロアルコキシ、イソシアナト、アミド、シアノ、ニトロ、直鎖または分枝鎖の、シアノ、ハロ、もしくはC1~C18アルコキシで一置換されたC1~C18アルキル基、またはハロで多置換されたC1~C18アルキル基、ならびに以下の式-MTt-1および-MOTt-1のうちの一方により表される基から選択され、これらの式において、Mは、アルミニウム、アンチモン、タンタル、チタン、ジルコニウムおよびケイ素から選択され、Tは、有機官能基、有機官能性炭化水素基、脂肪族炭化水素基および芳香族炭化水素基から選択され、そしてtは、Mの価数である。本明細書中で使用される場合、接頭語ポリは、少なくとも2を意味する。上で議論されたように、Q1、Q2、およびQ3は、各存在について、二価の基例えば、非置換もしくは置換芳香族基、非置換もしくは置換複素環式基、および非置換もしくは置換脂環式基から独立して選択され得る。有用な芳香族基の非限定的な例としては、ベンゾ、ナフト、フェナントロ、ビフェニル、テトラヒドロナフト、テルフェニル、およびアントラセノが挙げられる。本明細書中で使用される場合、用語複素環式基とは、環を形成している少なくとも1つの原子がその環を形成している他の原子と異なる、原子の環を有する化合物を意味する。さらに、本明細書中で使用される場合、用語複素環式基は、縮合複素環式基を特に除外する。Q1、Q2、およびQ3が選択され得る適切な複素環式基の非限定的な例としては、イソソルビトール、ジベンゾフロ、ジベンゾチエノ、ベンゾフロ、ベンゾチエノ、チエノ、フロ、ジオキシノ、カルバゾロ、アントラニリル、アゼピニル、ベンゾオキサゾリル、ジアゼピニル、ジアゾリルdioazlyl、イミダゾリジニル、イミダゾリル、イミダゾリニル、インダゾリル、インドレニニル、インドリニル、インドリジニル、インドリル、インドオキサジニル、イソベンゾアゾリル、イソインドリル、イソオキサゾリル、イソオキサジル、イソピロリル、イソキノリル、イソチアゾリル、モルホリノ、モルホリニル、オキサジアゾリル、オキサチアゾリル、オキサチアジル、オキサチオリル、オキサトリアゾリル、オキサゾリル、ピペラジニル、ピペラジル、ピペリジル、プリニル、ピラノピロリル、ピラジニル、ピラゾリジニル、ピラゾリニル、ピラゾリル、ピラジル、ピリダジニル、ピリダジル、ピリジル、ピリミジニル、ピリミジル、ピリデニル、ピロリジニル、ピロリニル、ピロリルpyrroyl、キノリジニル、キヌクリジニル、キノリル、チアゾリル、トリアゾリル、トリアジル、N-アリールピペラジノ、アジリジノ、アリールピペリジノ、チオモルホリノ、テトラヒドロキノリノ、テトラヒドロイソキノリノ、ピリルpyrryl、非置換C4~C18スピロ二環式アミン、一置換C4~C18スピロ二環式アミン、二置換C4~C18スピロ二環式アミン、非置換C4~C18スピロ三環式アミン、一置換C4~C18スピロ三環式アミン、および二置換C4~C18スピロ三環式アミンが挙げられる。上で議論されたように、Q1、Q2、およびQ3は、一置換または二置換のC4~C18スピロ二環式アミンおよびC4~C18スピロ三環式アミンから選択され得る。適切な置換基の非限定的な例としては、アリール、C1~C6アルキル、C1~C6アルコキシまたはフェニルC1~C6アルキルが挙げられる。一置換または二置換のスピロ二環式アミンの具体的な非限定的な例としては、2-アザビシクロ[2.2.1]ヘプタ-2-イル;3-アザビシクロ[3.2.1]オクタ-3-イル;2-アザビシクロ[2.2.2]オクタ-2-イル;および6-アザビシクロ[3.2.2]ノナン-6-イルが挙げられる。一置換または二置換の三環式アミンの具体的な非限定的な例としては、2-アザトリシクロ[3.3.1.13,7]デカン-2-イル;4-ベンジル-2-アザトリシクロ[3.3.1.13,7]デカン-2-イル;4-メトキシ-6-メチル-2-アザトリシクロ[3.3.1.13,7]デカン-2-イル;4-アザトリシクロ[4.3.1.13,8]ウンデカン-4-イル;および7-メチル-4-アザトリシクロ[4.3.1.13,8]ウンデカン-4-イルが挙げられる。Q1、Q2、およびQ3が選択され得る脂環式基の例としては、シクロヘキシル、シクロプロピル、ノルボルネニル、デカリニル、アダマンタニル、ビシクロオクタン、ペルヒドロフルオレン、およびキュバニルが挙げられるが、これらに限定されない。式Iを続けて参照すると、各S1、S2、S3、S4、およびS5は、各存在について、以下から選択されるスペーサー単位から独立して選択される:1-CH2g-、-CF2h-、-SiCH2g-、-Si[CH32]Oh-であって、gは、各存在について1~20から独立して選択され、hは、1~16から選択されるもの;2-NZ-、-CZ=CZ-、-CZ=N-、-CZ’-CZ’-であって、Zは、各存在について、水素、C1~C6アルキル、シクロアルキルおよびアリールから独立して選択され、そしてZ’は、各存在について、C1~C6アルキル、シクロアルキルおよびアリールから独立して選択されるもの;ならびに3-O-、-CO-、-C≡C-、-N=N-、-S-、-SO-、-SOO-、直鎖もしくは分枝鎖のC1~C24アルキレン残基であって、このC1~C24アルキレン残基は、非置換であるか、シアノもしくはハロにより一置換されているか、またはハロにより多置換されているもの。ただし、ヘテロ原子を含む2個のスペーサー単位が一緒に結合している場合、これらのスペーサー単位は、これらのヘテロ原子が互いに直接結合しないように結合し、そしてS1およびS5がそれぞれPCおよびPに結合する場合、2つのヘテロ原子が互いに直接結合しないように結合する。本明細書中で使用される場合、用語ヘテロ原子とは、炭素でも水素でもない原子を意味する。さらに、式Iにおいて、種々の非限定的実施形態によれば、c、d、e、およびfの各々は、1~20の範囲1および20を含むの整数から独立して選択され得;そしてd’、e’およびf’の各々は、0、1、2、3、および4から独立して選択され得、ただし、d’e’f’の合計は、少なくとも1である。他の非限定的な実施形態によれば、c、d、e、およびfの各々は、0~20の範囲0および20を含むの整数から独立して選択され得、そしてd’、e’およびf’の各々は、0、1、2、3、および4から独立して選択され得、ただし、d’e’f’の合計は、少なくとも2である。さらに他の非限定的な実施形態によれば、c、d、e、およびfの各々は、0~20の範囲0および20を含むの整数から独立して選択され得、そしてd’、e’およびf’の各々は、0、1、2、3、および4から独立して選択され得、ただし、d’e’f’の合計は、少なくとも3である。さらに他の非限定的な実施形態によれば、c、d、e、およびfの各々は、0~20の範囲0および20を含むの整数から独立して選択され得、そしてd’、e’およびf’の各々は、0、1、2、3、および4から独立して選択され得、ただし、d’e’f’の合計は、少なくとも1である。さらに、式Iにおいて、Pは、アジリジニル、水素、ヒドロキシ、アリール、アルキル、アルコキシ、アミノ、アルキルアミノ、アルキルアルコキシ、アルコキシアルコキシ、ニトロ、ポリアルキルエーテル、C1~C6アルキルC1~C6アルコキシC1~C6アルキル、ポリエチレンオキシ、ポリプロピレンオキシ、エチレン、アクリレート、メタクリレート、2-クロロアクリレート、2-フェニルアクリレート、アクリロイルフェニレン、アクリルアミド、メタクリルアミド、2-クロロアクリルアミド、2-フェニルアクリルアミド、エポキシ、イソシアネート、チオール、チオイソシアネート、イタコン酸エステル、ビニルエーテル、ビニルエステル、スチレン誘導体、シロキサン、主鎖型液晶ポリマー、側鎖型液晶ポリマー、液晶メソゲン、エチレンイミン誘導体、マレイン酸誘導体、フマル酸誘導体、非置換ケイ皮酸誘導体、ケイ皮酸誘導体メチル、メトキシ、シアノおよびハロゲンのうちの少なくとも1つで置換されたもの、ならびに置換および非置換のキラルおよび非キラルの一価または二価の基ステロイド基、テルペノイド基、アルカロイド基およびこれらの混合物から選択されるものであって、その置換基は、アルキル、アルコキシ、アミノ、シクロアルキル、アルキルアルコキシ、フルオロアルキル、シアノアルキル、シアノアルコキシおよびこれらの混合物から独立して選択されるから選択され得る。さらに、本明細書中で限定しないが、Pが重合性基である場合、この重合性基は、重合反応に関与するために適合された任意の官能基であり得る。重合反応の非限定的な例としては、Hawley’sCondensedChemicalDictionary第13版、1997、JohnWileySonsの901-902頁重合の定義に記載されるものが挙げられる。その開示は、本明細書中に参考として援用される。例えば、本明細書中で限定しないが、重合反応としては、付加重合フリーラジカルが開始剤であり、一方でモノマーの二重結合に付加しながら同時に、他方で新たな遊離電子を生成することによって、この二重結合と反応する;縮合重合2個の反応分子が一緒になってより大きい分子を形成し、同時に小さい分子例えば、水分子を脱離させる;および酸化的カップリング重合が挙げられる。さらに、重合性基の非限定的な例としては、ヒドロキシ、アクリルオキシ、メタクリルオキシ、2-アクリルオキシエチルカルバミル、2-メタクリルオキシエチルカルバミル、イソシアネート、アジリジン、アリルカーボネート、およびエポキシ例えば、オキシラニルメチルが挙げられる。さらに、Pは、主鎖型液晶ポリマー、側鎖型液晶ポリマー、および液晶メソゲンから選択され得る。本明細書中で使用される場合、用語液晶メソゲンとは、剛直な棒様または円盤様の液晶分子を意味する。さらに、本明細書中で使用される場合、用語主鎖型液晶ポリマーとは、そのポリマーの骨格すなわち、主鎖構造中に液晶メソゲンを有するポリマーをいう。本明細書中で使用される場合、用語側鎖型液晶ポリマーとは、液晶メソゲンが側鎖においてそのポリマーに付着しているポリマーをいう。本明細書中で限定しないが、メソゲンは、2つ以上の芳香族環から構成され、これらの芳香族環が、液晶ポリマーの動きを制限する。適切な棒様液晶メソゲンの例としては、置換もしくは非置換芳香族エステル、置換もしくは非置換線状芳香族化合物、および置換もしくは非置換テルフェニルが挙げられるが、これらに限定されない。別の特定の非限定的な実施形態によれば、Pは、ステロイド例えば、限定されないが、コレステロール化合物から選択され得る。フォトクロミック基PCが選択され得る熱可逆性フォトクロミックピランの非限定的な例としては、ベンゾピラン、ナフトピラン例えば、ナフト[1,2-b]ピラン、ナフト[2,1-b]ピラン、インデノ縮合ナフトピラン例えば、米国特許第5,645,767号に開示されるもの、および複素環縮合ナフトピラン例えば、米国特許第5,723,072号、同第5,698,141号、同第6,153,126号、および同第6,022,497号に記載されるものであり、これらは、本明細書中に参考として援用される;スピロ-9-フルオレノ[1,2-b]ピラン;フェナントロピラン;キノピラン;フルオロアントレノピラン;スピロピラン例えば、スピロベンゾインドリンナフトピラン、スピロインドリンベンゾピラン、スピロインドリンナフトピラン、スピロインドリンキノピランおよびスピロインドリンピランが挙げられる。ナフトピランおよび相補的な有機フォトクロミック物質のより具体的な例は、米国特許第5,658,501号に記載されており、これは、本明細書中に参考として特に援用される。スピロインドリンピランはまた、教科書TechniquesinChemistry,第III巻、Photochromism第3章、GlennH.Brown編、JohnWileyandSons,Inc.,NewYork,1971に記載されており、これは、本明細書中に参考として援用される。PCが選択され得るフォトクロミックオキサジンの非限定的な例としては、ベンゾオキサジン、ナフトオキサジン、およびスピロオキサジン例えば、スピロインドリンナフトオキサジン、スピロインドリンピリドベンゾオキサジン、スピロベンゾインドリンピリドベンゾオキサジン、スピロベンゾインドリンナフトオキサジン、スピロインドリンベンゾオキサジン、スピロインドリンフルオランテンオキサジン、およびスピロインドリンキノキサジンが挙げられる。PCが選択され得るフォトクロミックフルギドの非限定的な例としては、フルギミド、3-フリルフルギド、3-チエニルフルギド、3-フリルフルギミドおよび3-チエニルフルギミドこれらは、米国特許第4,931,220号これは、本明細書中に参考として特に援用されるに開示されているならびに上記フォトクロミック材料/化合物のいずれかの混合物が挙げられる。さらに、フォトクロミック二色性化合物が少なくとも2つのPCを含む場合、これらのPCは、個々のPC上の連結基置換基を介して互いに結合し得る。例えば、PCは、重合性フォトクロミック基またはホスト材料と適合性であるように適合されたフォトクロミック基適合化フォトクロミック基であり得る。PCが選択され得、そして本明細書中に開示される種々の非限定的実施形態と組み合わせて有用である、重合性フォトクロミック基の非限定的な例は、米国特許第6,133,814号に開示されており、これは、本明細書中に参考として特に援用される。PCが選択され得、そして本明細書中に開示される種々の非限定的な実施形態と組み合わせて有用である、適合化フォトクロミック基の非限定的な例は、米国特許第6,555,028号に開示されており、これは、本明細書中に参考として特に援用される。他の適切なフォトクロミック基および相補的なフォトクロミック基は、米国特許第6,080,338号の第2欄第21行~第14欄第43行;同第6,136,968号の第2欄第43行~第20欄第67行;同第6,296,785号の第2欄第47行~第31欄第5行;同第6,348,604号の第3欄第26行~第17欄第15行;同第6,353,102号の第1欄第62行~第11欄第64行;および同第6,630,597号の第2欄第16行~第16欄第23行に記載されている。上記特許の開示は、本明細書中に参考として援用される。少なくとも1つの延長剤Lに加えて、これらのフォトクロミック化合物は、PCに直接結合している、R1によって表される少なくとも1つの基をさらに含み得る。必要ではないが、先に議論されたように、少なくとも1つの延長剤Lは、R1によって表される少なくとも1つの基を介してPCに間接的に結合し得る。すなわち、Lは、PCに結合している少なくとも1つの基R1上の置換基であり得る。本明細書中に開示される種々の非限定的な実施形態によれば、R1は、各存在について、以下から独立して選択され得る:i水素、C1~C12アルキル、C2~C12アルキリデン、C2~C12アルキリジン、ビニル、C3~C7シクロアルキル、C1~C12ハロアルキル、アリル、ハロゲン、およびベンジルであって、非置換であるか、またはC1~C12アルキルおよびC1~C12アルコキシのうちの少なくとも1つで一置換されているもの;iiパラ位が少なくとも1つの置換基で一置換されているフェニルであって、この置換基は、C1~C7アルコキシ、直鎖もしくは分枝鎖のC1~C20アルキレン、直鎖もしくは分枝鎖のC1~C4ポリオキシアルキレン、環状C3~C20アルキレン、フェニレン、ナフチレン、C1~C4アルキルで置換されたフェニレン、モノウレタンC1~C20アルキレン、ポリウレタンC1~C20アルキレン、モノエステルC1~C20アルキレン、ポリエステルC1~C20アルキレン、モノカーボネートC1~C20アルキレン、ポリカーボネートC1~C20アルキレン、ポリシラニレン、ポリシロキサニレンおよびこれらの混合物から選択され、少なくとも1つの置換基は、フォトクロミック材料のアリール基に結合する、フェニル;iii-CHCN2および-CHCOOX12であって、ここでX1は、上記式Iにより表される延長剤L、H、非置換もしくはフェニルで一置換されたC1~C12アルキル、C1~C12アルキルもしくはC1~C12アルコキシで一置換されたフェニルC1~C12アルキル、および非置換、一置換もしくは二置換のアリール基のうちの少なくとも1つから選択され、各アリールの置換基は、C1~C12アルキルおよびC1~C12アルコキシから独立して選択される、-CHCN2および-CHCOOX12;iv-CHX2X3であって、AX2は、上記式Iにより表される延長剤L、水素、C1~C12アルキル、および非置換、一置換もしくは二置換のアリール基のうちの少なくとも1つから選択され、各アリールの置換基は、C1~C12アルキルおよびC1~C12アルコキシから独立して選択され;そしてBX3は、-COOX1、-COX1、-COX4、および-CH2OX5のうちの少なくとも1つから選択され、ここで1X4は、モルホリノ、ピペリジノ;非置換またはC1~C12アルキルで一置換もしくは二置換されたアミノ;フェニルアミノおよびジフェニルアミノから選択される非置換、一置換もしくは二置換の基であり、各置換基は、C1~C12アルキルまたはC1~C12アルコキシから独立して選択され;そして2X5は、上記式Iにより表される延長剤L、水素、-COX2;非置換であるかまたはC1~C12アルコキシもしくはフェニルで一置換されたC1~C12アルキル;C1~C12アルコキシで一置換されたフェニルC1~C12アルキル;および非置換、一置換もしくは二置換のアリール基であり、各アリールの置換基は、C1~C12アルキルおよびC1~C12アルコキシから独立して選択される、-CHX2X3;v非置換、一置換、二置換、もしくは三置換のアリール基であって、例えば、フェニル、ナフチル、フェナントリル、もしくはピレニル;9-ユロリジニル;または非置換、一置換もしくは二置換のヘテロ芳香族基であって、ピリジル、フラニル、ベンゾフラン-2-イル、ベンゾフラン-3-イル、チエニル、ベンゾチエン-2-イル、ベンゾチエン-3-イル、ジベンゾフラニル、ジベンゾチエニル、カルバゾリル、ベンゾピリジル、インドリニル、およびフルオレニルから選択され;これらの置換基は、各存在について、A上記式Iにより表される延長剤L;B-COX6であって、X6は、上記式Iにより表される延長剤L、H、C1~C12アルコキシ;非置換であるか、またはC1~C12アルキルもしくはC1~C12アルコキシで一置換もしくは二置換されたフェノキシ;非置換であるか、またはC1~C12アルキルもしくはC1~C12アルコキシで一置換もしくは二置換されたアリール基;非置換であるか、またはC1~C12アルキルで一置換もしくは二置換されたアミノ基;および非置換であるか、またはC1~C12アルキルもしくはC1~C12アルコキシで一置換もしくは二置換されたフェニルアミノ基のうちの少なくとも1つから選択される、-COX6;Cアリール、ハロアリール、C3~C7シクロアルキルアリール;およびC1~C12アルキルもしくはC1~C12アルコキシで一置換もしくは二置換されているアリール基;DC1~C12アルキル、C3~C7シクロアルキル、C3~C7シクロアルキルオキシC1~C12アルキル、アリールC1~C12アルキル、アリールオキシC1~C12アルキル、モノC1~C12アルキルアリールC1~C12アルキル、ジC1~C12アルキルアリールC1~C12アルキル、モノC1~C12アルコキシアリールC1~C12アルキル、ジC1~C12アルコキシアリールC1~C12アルキル、ハロアルキル、およびモノC1~C12アルコキシC1~C12アルキル;EC1~C12アルコキシ、C3~C7シクロアルコキシ;シクロアルキルオキシC1~C12アルコキシ;アリールC1~C12アルコキシ、アリールオキシC1~C12アルコキシ、モノC1~C12アルキルアリールC1~C12アルコキシ、ジC1~C12アルキルアリールC1~C12アルコキシ、モノC1~C12アルコキシアリールC1~C12アルコキシ、またはジC1~C12アルコキシアリールC1~C12アルコキシ;Fアミド、アミノ、モノアルキルアミノ、ジアルキルアミノ、ジアリールアミノ、ピペラジノ、N-C1~C12アルキルピペラジノ、N-アリールピペラジノ、アジリジノ、インドリノ、ピペリジノ、モルホリノ、チオモルホリノ、テトラヒドロキノリノ、テトラヒドロイソキノリノ、ピロリジル、ヒドロキシ、アクリルオキシ、メタクリルオキシ、およびハロゲン;G-OX7および-NX72であって、X7は、1上記式Iにより表される延長剤L、水素、C1~C12アルキル、C1~C12アシル、フェニルC1~C12アルキル、モノC1~C12アルキル置換フェニルC1~C12アルキル、モノC1~C12アルコキシ置換フェニルC1~C12アルキル;C1~C12アルコキシC1~C12アルキル、C3~C7シクロアルキル;モノC1~C12アルキル置換C3~C7シクロアルキル、C1~C12ハロアルキル、アリール、ベンゾイル、一置換ベンゾイル、ナフトイルまたは一置換ナフトイルであって、これらのベンゾイルおよびナフトイルの置換基の各々は、C1~C12アルキルおよびC1~C12アルコキシから独立して選択されるもの;2-CHX8X9であって、X8は、上記式Iにより表される延長剤L、HまたはC1~C12アルキルから選択され;そしてX9は、上記式Iにより表される延長剤L、-CN、-CF3、または-COOX10から選択され、X10は、上記式Iにより表される延長剤L、HまたはC1~C12アルキルから選択される、-CHX8X9;3-COX6;ならびに4トリC1~C12アルキルシリル、トリC1~C12アルコキシシリル、ジC1~C12アルキルC1~C12アルコキシシリル、またはジC1~C12アルコキシC1~C12アルキルシリル;から選択される、-OX7および-NX72;H-SX11であって、X11は、上記式Iにより表される延長剤L、C1~C12アルキル;非置換であるか、またはC1~C12アルキル、C1~C12アルコキシもしくはハロゲンで一置換もしくは二置換されたアリール基である、-SX11;I式i:により表される窒素含有環であって、式iにおいて、1nは、0、1、2、および3から選択される整数であり、ただし、nが0である場合、U’はUであり、そして各Uは、各存在について、-CH2-、-CHX12-、-CX122-、-CHX13-、-CX132-、および-CX12X13-から独立して選択され、X12は、上記式Iにより表される延長剤LおよびC1~C12アルキルから選択され、そしてX13は、上記式Iにより表される延長剤L、フェニルおよびナフチルから選択され、そして2U’は、U、-O-、-S-、-SO-、-NH-、-NX12-または-NX13-から選択され、そしてmは、1、2、および3から選択される整数である、窒素含有環;ならびにJ式iiまたは式iii:のうちの一方により表される基であって、式iiまたは式iiiにおいて、X14、X15、およびX16は、各存在について、上記式Iにより表される延長剤L、C1~C12アルキル、フェニルおよびナフチルから独立して選択されるか、またはX14とX15とが一緒になって、5個~8個の炭素原子の環を形成し;pは、0、1、または2から選択される整数であり、そしてX17は、各存在について、上記式Iにより表される延長剤L、C1~C12アルキル、C1~C12アルコキシおよびハロゲンから独立して選択される基;から独立して選択されるもの;viピラゾリル、イミダゾリル、ピラゾリニル、イミダゾリニル、ピロリジニル、フェノチアジニル、フェノキサジニル、フェナジニルおよびアクリジニルから選択される、非置換または一置換の基であって、各置換基は、上記式Iにより表される延長剤L、C1~C12アルキル、C1~C12アルコキシ、フェニル、ヒドロキシ、アミノおよびハロゲンから独立して選択される、基;vii式ivまたは式v:のうちの一方により表される基であって、式ivおよび式vにおいて、AV’は、各式において、式-O-、-CH-、C1~C6アルキレン、およびC3~C7シクロアルキレンから独立して選択され、BVは、各式において、-O-または-NX21-から独立して選択され、X21は、上記式Iにより表される延長剤L、水素、C1~C12アルキル、およびC2~C12アシルから選択され、但し、Vが-NX21-である場合、V’は-CH2-であり、CX18およびX19は、上記式Iにより表される延長剤L、水素およびC1~C12アルキルからそれぞれ独立して選択され、そしてDkは、0、1、および2から選択され、そして各X20は、各存在について、上記式Iにより表される延長剤L、C1~C12アルキル、C1~C12アルコキシ、ヒドロキシおよびハロゲンから独立して選択される、基;viii式vi:により表される基であって、式viにおいて、AX22は、上記式Iにより表される延長剤L、水素およびC1~C12アルキルから選択され、そしてBX23は、上記式Iにより表される延長剤L、または非置換、一置換もしくは二置換の基から選択され、この基は、ナフチル、フェニル、フラニルおよびチエニルから選択され、各置換基は、各存在について、C1~C12アルキル、C1~C12アルコキシ、およびハロゲンから独立して選択される、基;ix-COX24であって、X24は、上記式Iにより表される延長剤L、ヒドロキシ、C1~C12アルキル、C1~C12アルコキシ;非置換であるかまたはC1~C12アルキルもしくはC1~C12アルコキシで一置換されたフェニル;非置換であるかまたはC1~C12アルキル、フェニル、ベンジル、およびナフチルのうちの少なくとも1つで一置換もしくは二置換されたアミノから選択される、-COX24;xX7が上記のとおりである-OX7および-NX72;xiX11が上記のとおりである-SX11;xii上に記載された式ivにより表される窒素含有環;xiii上に記載された式vまたは式viのうちの一方により表される基;ならびにxivすぐ隣にあるR1基が一緒になったものが、式vii、式viii、および式ix:のうちの1つにより表される基であり、式vii、式viii、および式ixにおいて、AWおよびW’は、各存在について、-O-、-NX7、-CX14-、-CX17-X7、X14、およびX17は上記のとおりであるから独立して選択され、BX14、X15、およびX17は、上記のとおりであり、そしてCqは、0、1、2、3、および4から選択される整数である。1つの非限定的な実施形態によれば、フォトクロミック二色性化合物は、式II:によって表されるフォトクロミックピランであり得る。式IIにおいて、Aは、芳香族環または縮合芳香族環であり、ナフト、ベンゾ、フェナントロ、フランテノ、アンテノ、キノリノ、チエノ、フロ、インドロ、インドリノ、インデノ、ベンゾフロ、ベンゾチエノ、チオフェノ、インデノ縮合ナフト、複素環縮合ナフト、および複素環縮合ベンゾから選択され、そしてBおよびB’は、各々が、以下から独立して選択され得る:i水素、C1~C12アルキル、C2~C12アルキリデン、C2~C12アルキリジン、ビニル、C3~C7シクロアルキル、C1~C12ハロアルキル、アリル、ハロゲン、およびベンジルであって、非置換であるか、またはC1~C12アルキルおよびC1~C12アルコキシのうちの少なくとも1つで一置換されているもの;iiパラ位が少なくとも1つの置換基で一置換されているフェニルであって、この置換基は、C1~C7アルコキシ、直鎖もしくは分枝鎖のC1~C20アルキレン、直鎖もしくは分枝鎖のC1~C4ポリオキシアルキレン、環状C3~C20アルキレン、フェニレン、ナフチレン、C1~C4アルキルで置換されたフェニレン、モノウレタンC1~C20アルキレン、ポリウレタンC1~C20アルキレン、モノエステルC1~C20アルキレン、ポリエステルC1~C20アルキレン、モノカーボネートC1~C20アルキレン、ポリカーボネートC1~C20アルキレン、ポリシラニレン、ポリシロキサニレンおよびこれらの混合物から選択され、少なくとも1つの置換基は、フォトクロミック材料のアリール基に結合する、フェニル;iiiX1が上記のとおりである-CHCN2および-CHCOOX12;ivX2およびX3が上記のとおりである-CHX2X3;v非置換、一置換、二置換、もしくは三置換のアリール基であって、例えば、フェニル、ナフチル、フェナントリル、もしくはピレニル;9-ユロリジニル;または非置換、一置換もしくは二置換のヘテロ芳香族基であって、ピリジル、フラニル、ベンゾフラン-2-イル、ベンゾフラン-3-イル、チエニル、ベンゾチエン-2-イル、ベンゾチエン-3-イル、ジベンゾフラニル、ジベンゾチエニル、カルバゾリル、ベンゾピリジル、インドリニル、およびフルオレニルから選択され;これらの置換基は、各存在について、A上記式Iにより表される延長剤L;BX6が上記のとおりである-COX6;Cアリール、ハロアリール、C3~C7シクロアルキルアリール;およびC1~C12アルキルもしくはC1~C12アルコキシで一置換もしくは二置換されているアリール基;DC1~C12アルキル、C3~C7シクロアルキル、C3~C7シクロアルキルオキシC1~C12アルキル、アリールC1~C12アルキル、アリールオキシC1~C12アルキル、モノC1~C12アルキルアリールC1~C12アルキル、ジC1~C12アルキルアリールC1~C12アルキル、モノC1~C12アルコキシアリールC1~C12アルキル、ジC1~C12アルコキシアリールC1~C12アルキル、ハロアルキル、およびモノC1~C12アルコキシC1~C12アルキル;EC1~C12アルコキシ、C3~C7シクロアルコキシ;シクロアルキルオキシC1~C12アルコキシ;アリールC1~C12アルコキシ、アリールオキシC1~C12アルコキシ、モノC1~C12アルキルアリールC1~C12アルコキシ、ジC1~C12アルキルアリールC1~C12アルコキシ、モノC1~C12アルコキシアリールC1~C12アルコキシ、またはジC1~C12アルコキシアリールC1~C12アルコキシ;Fアミド、アミノ、モノアルキルアミノ、ジアルキルアミノ、ジアリールアミノ、ピペラジノ、N-C1~C12アルキルピペラジノ、N-アリールピペラジノ、アジリジノ、インドリノ、ピペリジノ、モルホリノ、チオモルホリノ、テトラヒドロキノリノ、テトラヒドロイソキノリノ、ピロリジル、ヒドロキシ、アクリルオキシ、メタクリルオキシ、およびハロゲン;GX7が上記のとおりである-OX7および-NX72;HX11が上記のとおりである-SX11;I上記式iにより表される窒素含有環;ならびにJ上記式iiまたは式iiiのうちの一方により表される基;から独立して選択されるもの;viピラゾリル、イミダゾリル、ピラゾリニル、イミダゾリニル、ピロリジニル、フェノチアジニル、フェノキサジニル、フェナジニルおよびアクリジニルから選択される、非置換または一置換の基であって、各置換基は、延長剤L、C1~C12アルキル、C1~C12アルコキシ、フェニル、ヒドロキシ、アミノまたはハロゲンから独立して選択される、基;vii上記式ivまたは式vのうちの一方により表される基;ならびにviii上記式viにより表される基。あるいは、BとB’とは一緒になって、a非置換、一置換もしくは二置換のフルオレン-9-イリデンであって、このフルオレン-9-イリデンの置換基の各々は、C1~C4アルキル、C1~C4アルコキシ、フルオロおよびクロロから選択される、フルオレン-9-イリデン;b飽和C3~C12スピロ単環式炭化水素環であって、例えば、シクロプロピリデン、シクロブチリデン、シクロペンチリデン、シクロヘキシリデン、シクロヘプチリデン、シクロオクチリデン、シクロノニリデン、シクロデシリデン、シクロウンデシリデン、シクロドデシリデン;c飽和C7~C12スピロ二環式炭化水素環であって、例えば、ビシクロ[2.2.1]ヘプチリデンすなわち、ノルボルニリデン、1,7,7-トリメチルビシクロ[2.2.1]ヘプチリデンすなわち、ボルニリデン、ビシクロ[3.2.1]オクチリデン、ビシクロ[3.3.1]ノナン-9-イリデン、ビシクロ[4.3.2]ウンデカン;あるいはd飽和C7~C12スピロ三環式炭化水素環であって、例えば、トリシクロ[2.2.1.02,6]ヘプチリデン、トリシクロ[3.3.1.13,7]デシリデンすなわち、アダマンチリデン、およびトリシクロ[5.3.1.12,6]ドデシリデン、を形成し得る。さらに、以下でより詳細に議論される種々の非限定的な実施形態によれば、BおよびB’は、一緒になって、インドリノまたはベンゾインドリノを形成し得、これは非置換であるか、またはR2により表される少なくとも1つの基で置換される。式IIを再度参照すると、種々の非限定的な実施形態によれば、iは、0から、A上の利用可能な位置の合計までから選択される整数であり得、そして各R2は、各存在について、i式I上記により表される延長剤LおよびiiR1上記により表される基から独立して選択され得る。ただし、式IIにより表されるフォトクロミック二色性化合物は、上記式Iにより表される少なくとも1つの延長剤Lを含む。従って、例えば、式IIにおいて、iは、少なくとも1であり得、そしてR2基のうちの少なくとも1つは、延長剤Lであり得る。さらに、あるいは代替的に、フォトクロミック二色性化合物は、延長剤Lで置換された、少なくとも1つのR2基、少なくとも1つのB基、または少なくとも1つのB’基を含み得る。従って、例えば、限定ではなく、Lは、例えばピラン基に直接結合し得この場合iは少なくとも1でありR2はLである、またはLは、例えば、R2、B、またはB’基上の置換基としてピラン基に間接的に結合し得、その結果、Lが活性化状態のピラン基を延長し、その結果、このフォトクロミック化合物の吸収率が、延長していないピラン基と比較して増強される。例えば、本明細書中で限定しないが、B基またはB’基は、延長剤Lで一置換されたフェニル基であり得る。例えば、種々の非限定的な実施形態によれば、フォトクロミック二色性化合物は、式III:により表されるナフト[1,2-b]ピランであり得る。式IIIにおいて、a6位のR2置換基、8位のR2置換基、BおよびB’のうちの少なくとも1つが、延長剤Lを含むか;b6位のR2置換基が5位のR2置換基と一緒になって、式x~式xiv:のうちの1つにより表される基を形成し、Kは、-O-、-S-、-NX7-;および非置換のCまたはアルキル、ヒドロキシ、アルコキシ、オキソ、もしくはアリールで置換されたCから選択され;K’は、-C-、-O-、または-NX7-であり;Kは、-O-または-NX7-から選択され;X25は、R2により表される基上に詳細に記載されるであり;X26は、水素、アルキル、アリールから選択され得るか、または一緒になってベンゾもしくはナフトを形成し得;そして各X27は、アルキルおよびアリールから選択されるか、または一緒になってオキソであり;ただし、8位のR2置換基、X25、K、K’、K、BまたはB’のうちの少なくとも1つは、延長剤Lを含むか;あるいはc6位のR2置換基が7位のR2置換基と一緒になって、ベンゾおよびナフトから選択される芳香族基を形成し、ただし、8位のR2置換基、BおよびB’のうちの少なくとも1つが、延長剤Lを含む。さらに、他の非限定的な実施形態によれば、フォトクロミック二色性化合物は、式IV:により表されるインデノ縮合ナフト[1,2-b]ピランであり得、式IVにおいて、Kは、上記のとおりであり、そして11位のR2置換基、7位のR2置換基、K、BおよびB’のうちの少なくとも1つは、延長剤Lを含む。さらに、1つの具体的な非限定的な例によれば、11位のR2置換基および7位のR2置換基のうちの少なくとも1つが、延長剤Lである。他の非限定的な実施形態によれば、フォトクロミック二色性化合物は、式V:により表されるナフト[2,1-b]ピランであり得、式Vにおいて、そして6位のR2置換基、7位のR2置換基、B、およびB’のうちの少なくとも1つは、延長剤Lを含む。より具体的には、1つの非限定的な例によれば、6位のR2置換基および7位のR2置換基のうちの少なくとも1つが、延長剤Lである。さらに、なお他の非限定的な実施形態によれば、フォトクロミック二色性化合物は、式VI:により表される構造を含むベンゾピランであり得る。式VIにおいて、a5位のR2置換基、7位のR2置換基、BまたはB’のうちの少なくとも1つは、延長剤Lを含むか;あるいはb5位のR2置換基および7位のR2置換基が、すぐ隣にあるR2置換基と一緒になってすなわち、7位のR2置換基は、6位もしくは8位のR2置換基と一緒になって、または5位のR2置換基は、6位のR2置換基と一緒になって、式x~式xiv上記により表される基を形成し、ただし、5位のR2置換基および7位のR2置換基のうちの一方のみが、6位のR2置換基と結合し、そして5位のR2置換基、7位のR2置換基、X25、K、K’、K、BまたはB’のうちの少なくとも1つは、延長剤Lを含む。本発明の配向ポリマーシートにおいて使用するために適切な具体的なフォトクロミック二色性化合物の非限定的な例は、米国特許出願公開第2005/0012998号の第[0089]段落~第[0151]段落その特定した部分は本明細書中に参考として援用されるに開示されるものを含んだ。本発明の種々の実施形態において使用され得るフォトクロミック二色性材料を形成するための一般的な反応順序は、米国特許出願公開第2005/0012998号の第[0252]段落~第[0339]段落その特定した部分は本明細書中に参考として援用されるに開示されている。明らかに、所望であれば、本発明のポリマーシートは、複数のフォトクロミック二色性化合物を含み得る。本明細書中で限定しないが、2つ以上のフォトクロミック二色性化合物が組み合わせて使用される場合、これらのフォトクロミック二色性化合物は、所望の色または色相を生じるように互いに補色になるように選択され得る。例えば、フォトクロミック二色性化合物の混合物は、本明細書中に開示される特定の非限定的な実施形態に従って、特定の活性化色例えば、中間色に近い灰色または中間色に近い茶色を得るために使用され得る。例えば、米国特許第5,645,767号の第12欄第66行~第13欄第19行を参照のこと。その開示は、本明細書中に参考として特に援用される。これは、中間色の灰色および茶色を定義するパラメータを記載する。さらに、または代替的に、ポリマーシートは、相補的な直線偏光状態を有するフォトクロミック二色性化合物の混合物を含み得る。例えば、フォトクロミック二色性化合物は、所望の波長範囲にわたって相補的な直線偏光状態を有するように選択され得、所望の波長範囲にわたって光を偏光させ得るポリマーシートを生じる。なおさらに、同じ波長において本質的に同じ偏光状態を有する補色のフォトクロミック二色性化合物の混合物が、達成される全体的な直線偏光を強化または増強するために選択され得る。例えば、1つの非限定的な実施形態によれば、第一の状態および第二の状態を有する配向ポリマーシートは、少なくとも2つの少なくとも部分的に整列したフォトクロミック二色性化合物を含み得、これらの少なくとも2つの少なくとも部分的に整列したフォトクロミック二色性化合物は、補色および相補的な直線偏光状態のうちの少なくとも一方を有する。さらに、本発明のポリマーシートを調製するために使用されるポリマー組成物は、広範な種々の添加剤のうちのいずれかを含み、このポリマーシートの処理および/または性能特性のうちの1つ以上に影響を与え得るかまたは増強し得る。このような添加剤の非限定的な例としては、染料、二色性染料、フォトクロミック染料、整列促進剤、運動増強添加剤、光開始剤、熱開始剤、重合防止剤、溶媒、光安定剤例えば、紫外光吸収剤および光安定剤例えば、ヒンダードアミン光安定剤HALSであるが、これらに限定されない、熱安定剤、離型剤、レオロジー制御剤、レベリング剤例えば、界面活性剤であるがこれに限定されない、フリーラジカル捕捉剤、および接着促進剤例えば、ヘキサンジオールジアクリレートおよび/または結合剤が挙げられ得る。使用され得る適切な染料の非限定的な例としては、所望の色または他の光学特性を少なくとも部分的なコーティングに付与し得る有機染料が挙げられる。本明細書中で使用される場合、用語整列促進剤とは、この添加剤が添加される材料の整列の速度および均一性のうちの少なくとも1つを容易にし得る添加剤を意味する。本発明によるポリマーシート中に存在し得る運動増強添加剤の非限定的な例としては、エポキシ含有化合物、有機ポリオール、および/または可塑剤が挙げられ得る。このような運動増強添加剤のより具体的な例は、米国特許第6,433,043号および米国特許出願公開第2003/0045612号に開示されており、これらは、本明細書中に参考として特に援用される。本発明によるポリマーシートを構成し得る光開始剤の非限定的な例としては、切断型光開始剤および引抜き型光開始剤が挙げられ得る。切断形光開始剤の非限定的な例としては、アセトフェノン、α-アミノアルキルフェノン、ベンゾインエーテル、ベンゾイルオキシム、アシルホスフィンオキシドおよびビスアシルホスフィンオキシド、またはこのような開始剤の混合物が挙げられる。このような光開始剤の市販の例は、DAROCURE登録商標4265であり、これは、CibaChemicals,Inc.から入手可能である。引抜き型光開始剤の非限定的な例としては、ベンゾフェノン、Michlerケトン、チオキサントン、アントラキノン、ショウノウキノン、フルオロン、ケトクマリン、またはこのような開始剤の混合物が挙げられる。本発明によるポリマーシートを構成し得る光開始剤の別の非限定的な例は、可視光光開始剤である。適切な可視光光開始剤の非限定的な例は、米国特許第6,602,603号の第12欄第11行~第13欄第21行に記載されており、これは、本明細書中に参考として特に援用される。熱開始剤の非限定的な例としては、有機ペルオキシ化合物およびアゾビスオルガノニトリル化合物が挙げられ得る。熱開始剤として有用な有機ペルオキシ化合物の具体的な非限定的な例としては、ペルオキシ一炭酸エステル例えば、第三級ブチルペルオキシイソプロピルカーボネート;ペルオキシ二炭酸エステル例えば、ジ2-エチルヘキシルペルオキシジカーボネート、ジ第二級ブチルペルオキシジカーボネートおよびジイソプロピルペルオキシジカーボネート;ジアシルペルオキシド例えば、2,4-ジクロロベンゾイルペルオキシド、イソブチリルペルオキシド、デカノイルペルオキシド、ラウロイルペルオキシド、プロピオニルペルオキシド、アセチルペルオキシド、ベンゾイルペルオキシおよびp-クロロベンゾイルペルオキシド;ペルオキシエステル例えば、t-ブチルペルオキシピバレート、t-ブチルペルオキシオクチレートおよびt-ブチルペルオキシイソブチレート;メチルエチルケトンペルオキシド、およびアセチルシクロヘキサンスルホニルペルオキシドが挙げられる。1つの非限定的な実施形態において、使用される熱開始剤は、得られる重合体を変色させない開始剤である。熱開始剤として使用され得るアゾビスオルガノニトリル化合物の非限定的な例としては、アゾビスイソブチロニトリル、アゾビス2,4-ジメチルバレロニトリルまたはこれらの混合物が挙げられる。重合防止剤の非限定的な例としては、ニトロベンゼン、1,3,5-トリニトロベンゼン、p-ベンゾキノン、クロラニル、DPPH、FeCl3、CuCl2、酸素、硫黄、アニリン、フェノール、p-ジヒドロキシベンゼン、1,2,3-トリヒドロキシベンゼン、2,4,6-トリメチルフェノール、ならびにヒドロキノンおよびその誘導体が挙げられ得る。また、本発明のポリマーシートは、少なくとも1つの従来の二色性化合物をさらに含み得る。適切な従来の二色性化合物の非限定的な例としては、アゾメチン、インジゴイド、チオインジゴイド、メロシアニン、インダン、キノフタロニック染料、ペリレン、フタロペリレン、トリフェノジオキサジン、インドロキノキサリン、イミダゾトリアジン、テトラジン、アゾ染料、ポリアゾ染料、ベンゾキノン、ナフトキノン、アントロキノン、ポリアントロキノン、アントロピリミジノン、ヨウ素およびヨウ素酸塩が挙げられる。二色性材料はまた、重合性二色性化合物を含み得る。すなわち、この二色性材料は、少なくとも1つの重合し得る基すなわち、重合性基を含み得る。例えば、本明細書中で限定しないが、1つの非限定的な実施形態において、少なくとも1つの二色性化合物は、少なくとも1つの重合性基を末端とする少なくとも1つのアルコキシ置換基、ポリアルコキシ置換基、アルキル置換基、またはポリアルキル置換基を有し得る。なおさらに、本発明のポリマーシートは、少なくとも1つの従来のフォトクロミック化合物を含み得る。本明細書中で使用される場合、用語従来のフォトクロミック化合物は、熱可逆的フォトクロミック化合物と非熱可逆的または光可逆的フォトクロミック化合物との両方を包含する。一般に、本明細書中で限定しないが、2つ以上の従来のフォトクロミック材料が、互いにかまたはフォトクロミック二色性化合物と組み合わせて使用される場合、種々の材料は、所望の色または色相を生じるように、互いに補色であるように選択され得る。例えば、フォトクロミック化合物の混合物は、本明細書中に開示される特定の非限定的な実施形態に従って、特定の活性化色例えば、中間色に近い灰色または中間色に近い茶色を得るために使用され得る。例えば、米国特許第5,645,767号の第12欄第66行~第13欄第19行を参照のこと。その開示は、本明細書中に参考として特に援用される。これは、中間色の灰色および茶色を定義するパラメータを記載する。いくつかの例において、本発明のポリマーシートを形成するために使用されるフォトクロミック組成物は、溶媒を含み得る。本明細書中に開示される種々の非限定的な実施形態によるポリマーシートを調製するために使用され得る溶媒の非限定的な例としては、本明細書中以下に記載されるように、このポリマーシートが調製されるポリマー組成物の固体構成要素を溶解する溶媒、このポリマーシートの例えば、溶媒キャスティングまたは押出しによる形成を容易にする溶媒、シート、支持層ならびに要素および基材と適合性である溶媒が挙げられる。このような溶媒としては、プロピレングリコールモノメチルエーテルアセテートおよびその誘導体DOWANOL登録商標産業用溶媒として販売されている、アセトン、プロピオン酸アミル、アニソール、ベンゼン、酢酸ブチル、シクロヘキサン、エチレングリコールのジアルキルエーテル例えば、ジエチレングリコールジメチルエーテルおよびその誘導体CELLOSOLVE登録商標産業用溶媒として販売されている、ジエチレングリコールジベンゾエート、ジメチルスルホキシド、ジメチルホルムアミド、ジメトキシベンゼン、酢酸エチル、イソプロピルアルコール、メチルシクロヘキサノン、シクロペンタノン、メチルエチルケトン、メチルイソブチルケトン、プロピオン酸メチル、炭酸プロピレン、テトラヒドロフラン、トルエン、キシレン、2-メトキシエチルエーテル、3-プロピレングリコールメチルエーテル、およびこれらの混合物が挙げられ得るが、これらに限定されない。一般に、上記ポリマーのうちのいずれかを含むポリマー組成物、フォトクロミック二色性化合物、および添加剤は、一緒にブレンドされ得、次いで当該分野において公知である種々の処理技術のうちのいずれかに供されて、本発明のポリマーシートを形成し得る。このような技術としては、例えば、押出し、溶媒キャスティング、カレンダリング、吹き込み、成形、またはこのような技術の組み合わせが挙げられ得る。あるいは、上記ポリマーのうちのいずれかを含むポリマー組成物および添加剤が一緒にブレンドされ得、そして当該分野において公知である種々の処理技術のうちのいずれかに供されて、ポリマーシートを形成し得る。一旦、このポリマーシートが形成されると、フォトクロミック二色性材料を含む溶液が、例えば当該分野において周知である吸収プロセスによりこのシートに組み込まれ得、次いで、この吸収されたポリマーシートが配向させられて、フォトクロミック二色性材料を整列させ得る。先に記載したように、一旦形成されると、フォトクロミック二色性材料を含むポリマーシートは、当該分野において公知である種々の方法のいずれかによって配向させられて、フォトクロミック二色性材料を整列させる。例えば、このポリマーシートは、延伸、カレンダリング、押し出し、吹き込み、成形、または上記配向技術のうちの任意の組み合わせによって配向させられ得る。シートが調製されるポリマー組成物に依存して、このポリマーシートは、例えば、押出しプロセス自体によってシートが同時に押出しおよび配向される場合、押出しによって、一工程で形成および配向され得ることが理解されるべきである。本発明の特定の実施形態において、このポリマーシートは、延伸および/または押出しによって配向される。このように形成された配向ポリマーシートは、次いで、当該分野において公知である種々の固定手段のうちのいずれかによって、その配向された構成に固定され得る。例えば、延伸により配向されたポリマーシートは、その配向された構成に固定されて、機械的固定手段により例えば、クランプの使用によりその延伸前の構成にこのシートが回復することを防止し得る。他の手段としては、熱固定または熱アニーリングすなわち、加熱による配向ポリマーシートの固定が挙げられ得る。ポリマーシートが反応性例えば、架橋性ポリマー構成要素から調製される場合、このシートは、これらの構成要素が反応しないような様式で、例えば、押出しまたは溶媒キャスティングによって形成され得る。一旦形成されると、このポリマーシートは配向され得、次いで、そのポリマー構成要素を反応させる例えば、自己架橋を含めて架橋させることによって、その配向構成に固定され得る。例えば、このような架橋は、配向シートを、任意の反応性ポリマー構成要素の官能基の反応を促進する条件に供すること例えば、配向シートを熱または放射線化学線紫外放射線および/もしくは電離放射線電子線に曝露することによって引き起こされ得る。また、配向ポリマーシートが以下に記載されるような多層複合材において使用される場合、少なくとも支持層との積層もまた、ポリマーシートをその配向構成に固定するのに役立ち得る。さらなる実施形態において、配向ポリマーシートは、熱形成され得、そして冷却の際にその配向構成に固定され得る。配向ポリマーシートを調製するために使用される構成要素、このポリマーシートを形成するために使用される方法、およびその所望の最終用途に依存して、本発明の配向ポリマーシートは、広範な厚さを有し得る。一般に、この配向ポリマーシートは、2マイクロメートル~3000マイクロメートル、例えば、10マイクロメートル~1000マイクロメートル、または20マイクロメートル~500マイクロメートル、または25マイクロメートル~100マイクロメートルの範囲の厚さを有する。先に記載したように、本発明はまた、少なくとも支持層、およびフォトクロミック材料を含む配向ポリマーシート例えば、上記配向ポリマーシートのうちのいずれかを備える多層複合材に関し、このシートは、活性化状態において二色性を示す。この配向ポリマーシートは、2つの反対側の表面を有し、そしてこのシートの少なくとも一方の表面は、この支持層の少なくとも一部分に接続されている。フォトクロミック二色性材料は、上記フォトクロミック二色性材料のうちのいずれかを含み得る。本発明の1つの実施形態において、このフォトクロミック二色性材料は、少なくとも化学線に応答して、第一の状態から第二の状態へと移行するように適合されており、そして少なくともこの第二の状態において、少なくとも透過放射線を直線偏光させるように適合されている。本明細書中で使用される場合、用語接続されるとは、物体との直接的な接触、または1つ以上の他の構造体もしくは材料そのうちの少なくとも1つは物体と直接接触しているを介しての物体との間接的な接触を意味する。従って、本明細書中に開示される種々の非限定的な実施形態によれば、配向ポリマーシートは、支持層すなわち、基材の少なくとも一部分と直接接触し得るか、または1つ以上の他の構造体もしくは材料を介して、支持層または、基材の少なくとも一部分と間接的に接触し得る。例えば、本明細書中で限定しないが、配向ポリマーシートは、1つ以上のコーティング、他のポリマーシート、またはこれらの組み合わせこれらのうちの少なくとも1つは、支持層または、基材の少なくとも一部分と直接接触していると接触し得る。一般的に言えば、本明細書中に開示される種々の非限定的な実施形態による多層複合材の支持層すなわち、基材としては、有機材料、無機材料、またはこれらの組み合わせ例えば、複合材料から形成された基材が挙げられ得るが、これらに限定されない。本明細書中に開示される種々の非限定的な実施形態に従って使用され得る基材の非限定的な例は、以下により詳細に記載される。本明細書中に開示される支持層または基材を形成するために使用され得る有機材料の具体的な非限定的な例としては、米国特許第5,962,617号および米国特許第5,658,501号の第15欄第28行~第16欄第17行これらの米国特許の開示は、本明細書中に参考として特に援用されるに開示されるモノマーおよびモノマー混合物から調製された、ポリマー材料例えば、ホモポリマーおよびコポリマーが挙げられる。例えば、このようなポリマー材料は、熱可塑性ポリマー材料であっても熱硬化性ポリマー材料であってもよく、透明であっても光学的にクリアであってもよく、そして必要とされる任意の屈折率を有し得る。このような開示されたモノマーおよびポリマーの非限定的な例としては、ポリオールアリルカーボネートモノマー例えば、ジエチレングリコールビスアリルカーボネートなどのアリルジグリコールカーボネートであり、このモノマーは、PPGIndustries,Inc.によって商標CR-39の元で販売されている;ポリウレア-ポリウレタンポリウレアーウレタンポリマー例えば、ポリウレタンプレポリマーとジアミン硬化剤とを反応させることにより調製され、1つのこのようなポリマーのための組成物は、商標TRIVEXの元でPPGIndustries,Inc.により販売されている;ポリオールメタアクリロイル末端を有するカーボネートモノマー;ジエチレングリコールジメタクリレートモノマー;エトキシ化フェノールメタクリレートモノマー;ジイソプロペニルベンゼンモノマー;エトキシ化トリメチロールプロパントリアクリレートモノマー;エチレングリコールビスメタクリレートモノマー;ポリエチレングリコールビスメタクリレートモノマー;ウレタンアクリレートモノマー;ポリエトキシ化ビスフェノールAジメタクリレート;ポリ酢酸ビニル;ポリビニルアルコール;ポリ塩化ビニル;ポリ塩化ビニリデン;ポリエチレン;ポリプロピレン;ポリウレタン;ポリチオウレタン;熱可塑性ポリカーボネート例えば、ビスフェノールAとホスゲンとから誘導されるカーボネート結合樹脂であって、1つのこのような材料は、商標LEXANの元で販売されている;ポリエステル例えば、商標MYLARの元で販売されている材料;ポリエチレンテレフタレート;ポリビニルブチラール;ポリメタクリル酸メチル例えば、商標PLEXIGLASの元で販売されている材料、ポリオレフィン性材料例えば、ポリ環状オレフィンおよびそのコポリマーであって、例えば、商品名ARTONの元でUSRCorporationから市販されている材料、および商品名ZEONORFILMの元でZeonChemicalsL.P.から市販されている材料;ポリアミド;および多官能性イソシアネートをポリチオールまたはポリエピスルフィドモノマーと反応させることにより調製されるポリマーであって、単独重合されたか、またはポリチオール、ポリイソシアネート、ポリイソチオシアネート、および必要に応じてエチレン性不飽和モノマーまたはハロゲン化芳香族含有ビニルモノマーと共重合および/もしくは三元重合されたポリマーが挙げられる。このようなモノマーのコポリマー、ならびに記載されたポリマーおよびコポリマーと他のポリマー例えば、ブロックコポリマーまたは相互侵入網目生成物を形成するためとのブレンドもまた企図される。本明細書中で限定しないが、本明細書中に開示される種々の非限定的な実施形態によれば、基材は、眼用基材であり得る。本明細書中で使用される場合、用語眼用基材とは、レンズ、部分的に形成されたレンズ、およびレンズブランクを意味する。本明細書中に開示される種々の非限定的な実施形態による眼用基材を形成する際に使用するために適切な有機材料の非限定的な例としては、眼用基材として有用な、当該分野において認識されたポリマー例えば、光学用途のための光学的にクリアなキャスティング例えば、眼用レンズを調製するために使用される有機光学樹脂が挙げられるが、これらに限定されない。本明細書中に開示される種々の非限定的な実施形態による基材を形成する際に使用するために適切な有機材料の他の非限定的な例としては、合成有機材料と天然有機材料との両方が挙げられ、半透明または透明なポリマー材料例えば、商品名TESLINの元でPPGIndustries,Inc.によって販売されている、細孔性ポリオレフィン合成印刷シート、天然織物、合成織物、およびセルロース材料例えば、紙および木材が挙げられるが、これらに限定されない。本明細書中に開示される種々の非限定的な実施形態よる基材を形成する際に使用するために適切な無機材料の非限定的な例としては、ガラス、鉱物、セラミック、および金属が挙げられる。例えば、1つの非限定的な実施形態において、この基材は、ガラスを含み得る。他の非限定的な実施形態において、この基材は、反射性表面を有し得、例えば、研磨されたセラミック基材、金属基材、または鉱物基材であり得る。他の非限定的な実施形態において、反射性のコーティングまたは層が、無機基材または有機基材の表面に堆積または他の様式で適用されて、この基材を反射性にし得るか、またはその反射性を増強し得る。支持層または基材は、例えば、化学エッチングまたはプラズマ処理によって、あるいは苛性溶液の適用によって予備処理され、この支持層または基材へのポリマーシートの接着を増強し得る。さらに、本明細書中に開示される特定の非限定的な実施形態によれば、これらの基材は、保護コーティング例えば、耐磨耗コーティング例えば、ハードコートであるがこれに限定されないを、その外側表面に有し得る。例えば、市販の熱可塑性ポリカーボネート眼用レンズ基材は、しばしば、耐磨耗コーティングがその外側表面にすでに塗布された状態で販売されている。なぜなら、これらの表面は、容易に引っかき傷が付くか、磨耗するか、または傷む傾向があるからである。このようなレンズの例は、GENTEXTMポリカーボネートレンズGentexOpticsから入手可能である。従って、本明細書中で使用される場合、用語支持層または基材は、1つ以上の保護コーティング例えば、耐磨耗コーティングであるがこれに限定されないをその表面に有する支持層または基材を包含する。なおさらに、本明細書中に開示される種々の非限定的な実施形態による支持層または基材は、着色されていない基材、着色された基材、直線偏光基材、円偏光基材、楕円偏光基材、フォトクロミック基材、または着色フォトクロミック基材であり得る。基材に関して本明細書中で使用される場合、用語着色されていないとは、着色剤例えば、従来の染料であるがこれに限定されないの添加が本質的になく、そして化学線に応答して有意には変化しない可視放射線に対する吸収スペクトルを有する基材を意味する。さらに、基材に関して、用語着色されたとは、着色剤例えば、従来の染料であるがこれらに限定されないの添加を有し、そして化学放射線に応答して有意には変動しない可視放射線に対する吸収スペクトルを有する基材を意味する。本発明の非限定的な実施形態において、配向ポリマーシートは、支持層または基材の少なくとも一部分に接続され、この支持層または基材は、ポリカーボネート、ポリ環状アルケン、ポリウレタン、ポリウレアウレタン、ポリチオウレタン、ポリチオウレアウレタン、ポリオールアリルカーボネート、これらのコポリマー、またはこれらの混合物を含む。さらなる非限定的な実施形態において、この支持層は、酢酸セルロース、二酢酸セルロース、三酢酸セルロース、酢酸プロピオン酸セルロース、酢酸酪酸セルロース、ポリ酢酸ビニル、ポリビニルアルコール、ポリ塩化ビニル、ポリ塩化ビニリデン、ポリエチレンテレフタレート、ポリエステル、ポリウレタン、ポリウレアウレタン、ポリチオウレタン、ポリチオウレアウレタン、ポリスルホン、ポリオレフィン、ポリアミド、これらのコポリマー、および/またはこれらの混合物を含む。多層複合材は、ポリマーシートの少なくとも一部分に接続された保護層をさらに備え得、その結果、このポリマーシートは、この保護層と支持層または、基材との間に挟まれる。この保護層は、上記ポリマーシートのうちのいずれかを含む1つ以上のポリマーシートを含み得る。この保護層はまた、支持層または基材として使用するために適切な、先に記載された材料のいずれかからなる1つ以上のシートを含み得る。さらに、この保護層は、1つ以上のコーティング例えば、耐磨耗コーティング、酸素障壁コーティング、UV遮蔽コーティング、反射防止コーティング、曇り防止コーティング、ミラーコーティング、またはこれらの組み合わせを含み得る。さらに、この保護層は、1つ以上のシート例えば、ポリマーシート、およびこのシートの表面の少なくとも一部分に適用された1つ以上のコーティングを、任意の組み合わせで含み得る。さらに、いくつかの用途については、支持層または、基材および保護層のうちの一方または両方は、複屈折性ではない。本発明の目的で、複屈折性ではないとは、支持層および保護層のうちの一方または両方が、非常に低い0.006未満~低い0.006~0.05複屈折を有することを意味する。1つの非限定的な実施形態において、本発明は、先に記載された多層複合材のうちのいずれかを含む光学要素に関する。本明細書中で使用される場合、用語光学とは、光および/または視力に関与または関連することを意味する。例えば、本明細書中に開示される種々の非限定的な実施形態によれば、光学要素または光学デバイスは、眼用要素およびデバイス、ディスプレイ要素およびデバイス、窓、ミラー、ならびに能動および受動液晶セル要素およびデバイスから選択され得る。本明細書中で使用される場合、用語眼用とは、眼および視力に関与または関連することを意味する。眼用要素の非限定的な例としては、矯正および非矯正レンズ単焦点レンズまたは多焦点レンズ多焦点レンズは、セグメント多焦点レンズであっても非セグメント多焦点レンズ例えば、二焦点レンズ、三焦点レンズ、および累進レンズであるが、これらに限定されないであってもいずれでもよいを含む、ならびに視力を美容上またはその他のために矯正、保護、または強化するために使用される他の要素コンタクトレンズ、眼内レンズ、拡大レンズ、保護レンズ、またはバイザーが挙げられるが、これらに限定されないが挙げられる。本明細書中で使用される場合、ディスプレイとは、単語、数字、記号、意匠または図としての情報の視覚提示または機械読み取り可能な提示を意味する。ディスプレイ要素およびデバイスの非限定的な例としては、スクリーン、モニタ、およびセキュリティー要素が挙げられる。セキュリティー要素の非限定的な例としては、基材例えば、アクセスカードおよび通行許可証例えば、切符、バッジ、身分証明書、会員証、デビットカードなど;換金可能な証書および換金不可能な証書例えば、為替手形、小切手、証文、紙幣、預金証明書、株券など;政府の文書例えば、通貨、免許証、身分証明書、給付金カード、入国許可証、パスポート、公文書、証書など;消費財例えば、ソフトウェア、コンパクトディスクCD、デジタルビデオディスクDVD、電気製品、消費エレクトロニクス、スポーツ用品、車など;クレジットカード;ならびに商品のタグ、ラベルおよびパッケージであるが、これらに限定されないの少なくとも一部分に接続されたセキュリティーマークおよび認証マークが挙げられ得る。例えば、1つの非限定的な実施形態において、ディスプレイ要素は、基材の少なくとも一部分に接続されたセキュリティー要素であり得る。この非限定的な実施形態によれば、このセキュリティー要素は、上記多層複合材のうちのいずれかを含む。このセキュリティー要素は、セキュリティーマークおよび/または認証マークであり得る。さらに、セキュリティー要素は、光学的に透明な基材支持層、光学的に不透明な基材支持層および/または反射性基材支持層から選択される支持層の少なくとも一部分に接続され得る。この基材は、本発明の多層複合材の支持層または基材の材料に関して上に詳細に記載された材料のうちのいずれかを含み得る。反射性基材が必要とされる特定の非限定的な実施形態によれば、この基材が反射性ではない場合、または意図される用途のために充分には反射性ではない場合、反射性材料が最初にこの基材の少なくとも一部分に適用され得、その後、そこにセキュリティーマークが適用される。例えば、反射性アルミニウムコーティングが基材の少なくとも一部分に適用され得、その後、そこにセキュリティー要素が形成され得る。なおさらに、セキュリティー要素は、着色されていない基材、着色された基材、フォトクロミック基材、着色されたフォトクロミック基材、直線偏光基材、円偏光基材、および/または楕円偏光基材から選択される基材支持層の少なくとも一部分に接続され得る。1つの実施形態において、本発明は、光学的に不透明な材料例えば、細孔性の合成印刷シート例えば、商品名TESLINの元でPPGIndustries,Inc.から市販されている、無機粒子充填材料を含む細孔性ポリオレフィンシート、および線状に配向した繊維の形態の本発明による配向ポリマーシートを備える、セキュリティー要素に関する。本明細書中で使用される場合、用語窓とは、放射線の透過を可能にするように適合された開口部分を意味する。窓の非限定的な例としては、自動車および航空機の透明部品、フィルタ、シャッター、および光学スイッチが挙げられる。本明細書中で使用される場合、用語ミラーとは、入射光の大部分を鏡面反射する表面を意味する。本明細書中で使用される場合、用語液晶セルとは、順序付けられ得る液晶材料を含む構造体をいう。能動液晶セルとは、液晶材料が外力例えば、電場または磁場の適用によって、順序付けられた状態と順序付けられていない状態との間、または2つの順序付けられた状態の間で切り替わり得るセルである。受動液晶セルとは、液晶材料が順序付けられた状態を維持するセルである。能動液晶セル要素またはデバイスの1つの非限定的な例は、液晶ディスプレイである。本発明の多層複合材すぐ上に記載され多様な多層複合材を含む光学要素を含むの調製において、フォトクロミック二色性材料を含む配向ポリマーシートが、支持層または基材の少なくとも一部分に、当該分野において公知である広範な種々の技術のうちのいずれかによって接続される。例えば、配向ポリマーシートは、積層、融合、インモールドキャスティング、およびポリマーシートを支持層または基材の少なくとも一部分に接着により結合することのうちの少なくとも1つによって、支持層基材に接続され得る。本明細書中で使用される場合、インモールドキャスティングは、種々のキャスティング技術例えば、オーバーモールディングシートが型に入れられ、そしてこのシートの少なくとも一部分の上に例えば、キャスティングによって基材が形成される;および射出成形基材がシートの周りに形成されるであるがこれらに限定されないを包含し得る。さらに、ポリマーシートが、基材/支持層の第一の部分例えば、光学基材の表面に積層され得、そしてこの基材/支持層の第一の部分が型に入れられ得る。その後、基材/支持層の第二の部分が、この基材/支持層の第一の部分の頂部に例えば、キャスティングによって形成され得、その結果、このポリマー層は、基材/支持層の2つの部分の間にくる。本明細書中に開示される種々の非限定的な実施形態が、以下の非限定的な実施例に記載される。実施例パートA以下の実施例のパート1Aにおいて、本明細書中に開示される種々の非限定的な実施形態による、二色性を示す配向フォトクロミックフィルムを作製するために使用された手順が、実施例1A~実施例11Aおよび比較例1Aに記載されている。パート2Aにおいて、試験の手順および結果が記載される。パート1A:フォトクロミック二色性フィルムの調製手順実施例1A工程1-押出しARNITEL登録商標EM550TPE5gを、使用前に、減圧オーブン中100°Cで少なくとも8時間乾燥させ、そしてPHOTOSOL登録商標7-1502フォトクロミック染料0.5gを、円錐形二軸スクリュー5ccミニ押出し機DSMResearch,TheNetherlandsに添加した。スクリュー速度を、3分間の充填の間、10rpmから25rpmまで次第に増加させ、そして10分間の混合の間、50rpmから100rpmまで次第に増加させた。混合中の圧力は、約600ニュートン/cm2N/cm2~700N/cm2であった。充填中のこのユニットの温度は225°Cであり、混合中は230°Cであり、そしてポリマーの収集中は240°Cであった。混合後、工程1の生成物をアルミニウムカップに収集した。工程2-圧縮成形工程1の生成物を2枚のポリジメチルシロキサンの間に置き、そしてDr.Collin圧縮成形300GDr.CollinGmbH,Germany中で220°Cの温度および20バールの圧力で圧縮成形した。この材料を最初に低圧で融解し、その後、圧力を付与した。工程3-フィルム延伸工程2の生成物圧縮成形したフィルムストリップを3cm×1cmの寸法に切断した。これらのサンプルを端部でクランプし、そして100°Cに設定したホットシューhotshoeで、延伸比7ですなわち、元の長さの7倍延伸した。この延伸したサンプルの両面にパラフィン油を塗布することによって、この延伸したサンプルをガラススライドの間に固定し、光学的接触を確実にし、シアノアクリレートベースの接着剤を各ガラススライドの縁部に塗布し、そしてこれらのガラススライドを一緒に接続した。実施例2APHOTOSOL登録商標7-1513フォトクロミック染料をPHOTOSOL登録商標7-1502フォトクロミック染料の代わりに使用したことを除いて、実施例1Aの手順に従った。実施例3APHOTOSOL登録商標7-1515フォトクロミック染料0.25gをPHOTOSOL登録商標7-1502フォトクロミック染料0.50gの代わりに使用したことを除いて、実施例1Aの手順に従った。実施例4APHOTOSOL登録商標7-1570フォトクロミック染料0.25gをPHOTOSOL登録商標7-1502フォトクロミック染料0.50gの代わりに使用し、そして押出し機の温度が235°Cではなく240°Cであったことを除いて、実施例1Aの手順に従った。実施例5APHOTOSOL登録商標7-1570フォトクロミック染料をPHOTOSOL登録商標7-1502フォトクロミック染料の代わりに使用し、ARNITEL登録商標EM400TPEをARNITEL登録商標EM550TPEの代わりに使用し、そして220°Cではなく230°Cのホットプレス温度を使用したことを除いて、実施例1Aの手順に従った。AおよびBと識別される2つのサンプルを調製した。Aサンプルを延伸比7まで延伸し、そしてBサンプルを延伸比6まで延伸し、そして両方のフィルムを延伸した後に、それぞれ延伸比5および4.5まで弛緩させた。実施例6APHOTOSOL登録商標7-1570フォトクロミック染料をPHOTOSOL登録商標7-1502フォトクロミック染料の代わりに使用し、235°Cではなく240°Cの押出し機の温度を使用し、そして220°Cではなく235°Cのホットプレス温度を使用したことを除いて、実施例1Aの手順に従った。AおよびBと識別される2つのサンプルを調製した。Aサンプルを延伸比7まで延伸し、そしてBサンプルを延伸比6まで延伸し、そして両方のフィルムを延伸した後に、それぞれ延伸比6および5.5まで弛緩させた。実施例7APHOTOSOL登録商標7-1515フォトクロミック染料をPHOTOSOL登録商標7-1502フォトクロミック染料の代わりに使用し、ARNITEL登録商標EM400TPEをARNITEL登録商標EM550TPEの代わりに使用し、そして220°Cではなく230°Cのホットプレス温度を使用し、そしてサンプルを延伸比7ではなく6まで延伸したことを除いて、実施例1Aの手順に従った。実施例8APHOTOSOL登録商標7-1515フォトクロミック染料をPHOTOSOL登録商標7-1502フォトクロミック染料の代わりに使用し、そしてサンプルを延伸比7ではなく6まで延伸したことを除いて、実施例1Aの手順に従った。実施例9APHOTOSOL登録商標7-1515フォトクロミック染料をPHOTOSOL登録商標7-1502フォトクロミック染料の代わりに使用し、ARNITEL登録商標EM630TPEをARNITEL登録商標EM550TPEの代わりに使用し、そして235°Cではなく240°Cの押出し機の温度を使用し、そしてサンプルを延伸比7ではなく6まで延伸したことを除いて、実施例1Aの手順に従った。実施例10A工程1-押出しPHOTOSOL登録商標7-1570フォトクロミック染料をARNITEL登録商標EM550TPEのポリマーマトリックス中に、重量に基づいて1の濃度で、逆回転円錐形二軸スクリュー押出し機モデルTW100HaakeBuchlerInstrumentsInc.,Germanyで、210°Cの温度で、65g/分のスループットで混合し、3kgの生成物を生成した。押し出したポリマーをBarmagEKS6D,Germany製の巻き付けユニットを使用してボビンに巻き付けた。工程2-顆粒化工程1からの繊維を、C.F.ScheerCieGmbHCo製のペレット化システムを使用して、室温で4時間作動させてペレット化し、1.5mmの平均直径および3.5mmの平均長さを有するペレットを生成した。工程3-フィルム形成工程2からのペレットを、一軸スクリュー押出し機Dr.CollinTeach-lineE20Tモデルを使用して押し出した。この押出し機は、スクリューの始点において200°C、スクリューの中間において240°C、スクリューの終点において250°C、および押出し機の出口において260°Cの温度プロフィールを有した。得られた押出し融解物を、冷却ローラモデルTapePostexHaakeTPI,Germanyを使用して、約100ミクロンの厚さを有するフィルムに形成した。この冷却ローラは、押出し機より速い速度で作動し、そして約20°Cの温度の水道水を通すことにより冷却された。工程4-フィルムの延伸工程3の生成物をPolymaticmachinebouw,TheNetherlands製のPolymatic4Gモデル中の2セットのローラに通し、ここで第二のセットのローラを、第一のセットのローラの速度の7倍で回転させた。これらのローラの間で、150°Cに設定された、PolymaticMachinebouw,TheNetherlands製のPolymatic熱空気オーブンでこのフィルムを加熱した。延伸後、このフィルムを、BarmagEKS6D,Germany製の巻き付けユニットを使用してボビンに巻き付けた。得られたフィルムは40ミクロンの厚さを有し、最初の延伸比は7であり、弛緩後の延伸比は5.5であった。実施例11A実施例10Aの生成物を、RKPrintCoatInstrumentsLtd.,UnitedKingdom製のブレードコーターを使用して、シアノアクリレート接着剤の薄膜でコーティングした。IslandPolymerIndustriesGmbH,Germany製の80ミクロンの厚さを有する三酢酸セルロースフィルムをこの接着剤でコーティングしたフィルムの上部に置き、そして5キログラムの分銅を使用して15分間圧力を付与した。最初の調査は、合理的な程度の接着が得られたことを明らかにした。合理的な接着の評価を、個々のフィルムに塗布された様々な量の接着剤を有する複数のサンプルからの三酢酸セルロースフィルムの剥離の困難の程度によって決定した。パート2A:フォトクロミック二色性フィルムの試験手順実施例1A~10Aにおいて調製されたサンプルについての吸収率ARと退色半減期の両方を、UV-VIS-NIR走査分光光度計モデルUV-3102PCSchimadzu,TheNetherlandsを使用して、以下の手順に従って測定した。実施例1A~4Aおよび7A~9Aのサンプルを、一定の延伸比において試験し、そして実施例5-A、6-Aおよび10-Aを、それぞれの弛緩された延伸比で試験した。吸収率を測定する前に、サンプルを、PhilipsOriginalHomeSolariaからのUV光に、±1.410-3W/cm2UVAの強度で10分間曝露した。直線偏光器を分光光度計の測定ビーム中に配置した。各PHOTOSOL登録商標フォトクロミック染料についてのピーク波長における吸収極大を、最初に、この偏光器に対して平行なポリマーフィルムの延伸方向で記録し、次いで、この偏光器に対して垂直な延伸方向で記録した。各測定の前に、サンプルを10分間、HomeSolariaの前で活性化した。標準ベースライン補正を、サンプルの吸光度からガラススライドおよび油の吸光度を減算することにより実施した。吸収比を、大きいほうの吸収を小さいほうの吸収で除算することにより決定した。退色半減期を、最初にサンプルをPhilipsOriginalHomeSolariaからのUV光に10分間曝露し、そして吸収を各PHOTOSOL登録商標フォトクロミック染料についてのピーク波長における退色時間の関数として測定することにより、決定した。標準ベースライン補正を、非活性化フィルムの吸光度から活性化サンプルの吸光度を減算することにより行った。これらのデータを、最高吸光度を1.0に設定することにより標準化した。秒単位での退色半減期を、吸光度が0.5になる時間を決定することにより決定した。その結果を表1に列挙する。実施例-パートB以下の実施例のパート1Bにおいて、フォトクロミック延伸フィルムを作製するために使用した手順、および本明細書中に開示される種々の非限定的な実施形態によるレンズへの引き続いての積層または適用を、実施例1B~実施例9Bに記載する。パート2Bにおいて、吸収率試験方法および結果を記載する。パート1B:フォトクロミック二色性フィルムの調製手順実施例1B工程1-ストランドの押出しPEBAX登録商標5533樹脂SA01ペレットを、メインホッパに通して1.0の機械設定1分間あたり約49.5立方センチメートルcm3を送達すると測定されたで二軸スクリュー配合機APVBakerLtd製のマシンタイプNEF970054701/1に、ストランドダイスを使用して供給した。この配合機のスクリュー速度は、1分間あたり100回転rpmであり、そしてこのメインホッパからこのダイスまでの温度プロフィールは、170°C、180°C、190°C、200°C、210°C、215°C、および209°Cであった。出てきたストランドを、約14°Cの温度を有する水浴で冷却した。水浴を取り除き、過剰の水をエアナイフSiemens製のモデルELMO-G2BH1300-1AA11を使用して冷却したストランドから除去した。次いで、冷却したストランドをC.F.ScheerCieGmbHCo.製の顆粒化機モデルSGS50-E2.5の機械設定に設定したに通し、元のペレットと類似の大きさの顆粒を生成した。顆粒は元のペレットと類似の大きさおよび特徴であったので、PHOTOSOL登録商標7-1570フォトクロミック染料組み合わせ全体に基づいて75重量、IRGANOX登録商標3114酸化防止剤組み合わせ全体に基づいて12.5重量、およびTINUVIN登録商標114光安定剤組み合わせ全体に基づいて12.5重量の組み合わせ5グラムであった。この組み合わせを、これらの成分をガラスビーカー中でスパチュラを使用して手で混合することにより調製した。この組み合わせを一度に全部ホッパに直接添加し、そして得られたPHOTOSOL登録商標7-1570フォトクロミック染料含有ストランドを適切な容器に収集した。得られたマスターバッチは、色勾配を示したので、透明容器中でのさらなる手での混合を行い、マスターバッチ全体にわたって一貫した色を生じさせた。工程2-薄膜押出し工程1からのマスターバッチを、5rpmで作動する二次サイドホッパに通して、0.8キログラム/時間kg/hrの速度で、100rpmのスクリュー速度に設定されたVerbruggen製のFlexlip調節モデルMO100/LABを取り付けられた押出し機ヘッドを有する二軸スクリュー配合機Leistritz製のモデルMIC27/GL-36Dに供給した。得られたフィルムを、C.W.Brabender製のUnivex取り出しシステムモデル番号843303007に通して1.2メートル/分m/分の速度で供給し、約80ミクロンの厚さおよび約11.7cmの幅を有するフィルムを生成した。工程3-フィルムの延伸工程2からのフィルムのサンプルを、LloydInstruments製のTensileTesterモデルLR10Kで延伸した。個々のフィルムを、張力試験機で使用するために設計された、特製の自己締め付け型の幅広フィルムクランプに設置した。40ミリメートルmmの初期フィルム長さを、480mm/分の引っ張り速度を使用して、約19°Cの周囲温度でさらに240mm延伸した。工程4-フィルム熱固定この延伸プロセスの後に、これらのフィルムを2つのアルミニウムフレームから調製された特製の薄膜クランプにクランプした。これらのクランプは、フィルムを適所に保持し、そしてこれらのフィルムが延伸状態で張力試験機から取り外されることを可能にした。このクランプされたフィルムを、引き続いて、Carbolite製のサーモスタットで制御された空気循環オーブンに120°Cで10分間入れ、このポリマーを延伸状態に熱固定した。熱サイクル後、これらのフィルムをクランプから取り外し、そして周囲温度まで冷却した。異なる厚さを有する2つのフィルムを調製した。フィルム1B-1は、52ミクロンの厚さを有し、そしてフィルム1B-2は、86ミクロンの厚さを有した。フィルムの厚さを、Mitutoyodigimaticインジケータを使用して測定した。実施例2B-積層フィルム約90ミクロンの厚さを有する、実施例1Bのプロセスにより調製したフィルムを、以下の手順に記載されるように積層した。20cm×5cmの寸法のこのフィルムのサンプルを、EverBuild’sMitreFastActivatorSprayを用いて、このフィルムに4秒間、このフィルムから3cmの距離でスプレーし、そしてこのフィルムを30秒間空気乾燥させることによりコーティングした。得られたフィルムを平坦な表面に載せ、そして分銅を使用して適所に保持した。LOFOHighTechFilmGmbH製の、7cm×25cm×厚さ180ミクロンの寸法のTACPHAN登録商標P914G4三酢酸セルロースのフィルムを、PRISM登録商標401シアノアクリレート接着剤で、この接着剤を表面に広げるために薄い金属棒を使用してコーティングした。このコーティングした三酢酸セルロースフィルムを、即座に実施例1Bのフィルムのコーティングされた面に押し付け、そして30秒間硬化させた。この手順を、このフィルムの反対側の面についても繰り返し、三酢酸セルロース、実施例1Bのフィルム90ミクロン、および三酢酸セルロースの積層体を生成した。過剰の三酢酸セルロースフィルムを切断により除去した。実施例3B-フィルムコーティングされたレンズ実施例1Bの手順により調製した、90ミクロンの厚さを有するフィルムを、Loctite製のAllplasticsActivatorペンを用いて手でコーティングし、30秒間空気乾燥させ、そして特製の幅広フィルムクランプ内に配置した。PPGIndustriesInc.により販売されているCR-607から作製された直径75mmの寸法の平面レンズを、2mLのPRISM登録商標401シアノアクリレート接着剤で、CPSLtd製のスピンコーターモデルS-COAT2001で、以下のパラメータを使用してスピンコーティングした:500rpmで2.5秒間の接着剤分配、続いて1800rpmで6.5秒間の高速スピン。実施例1Bのクランプされたフィルム90ミクロンのコーティングされた面を、レンズのコーティングされた面に手で押し付け、そして30秒間適所に保持した。得られた積層レンズを切断してクランプされたフィルムから離し、そしてあらゆる過剰のフィルムを切断により除去した。実施例4B-ハードコートを有するフィルムコーティングされたレンズ実施例3Bのフィルムコーティングされたレンズを、3.5mLのDYMAXアクリレートOP-4-20632接着剤これは、供給者によりハードコートとして使用され得ると示されているで、CPSLtd製のスピンコーターモデルS-COAT2001を使用してスピンコーティングした。以下のスピンコーティングパラメータを使用した:500rpmで2.5秒間の分配、続いて1850rpmで6.5秒間の高速スピン。得られたコーティングされたレンズをDYNMAXBlueWaveTM200LightCuringシステムで、56秒間約10cmの高さまで予備硬化させ、そして2つのV電球ヨウ化ガリウムを備えるEYE登録商標Ultravioletシステムで約40秒間UVに曝露することにより、後硬化させた。このシステムを、100ppm未満の酸素のレベルまで、窒素で不活性化した。実施例5B-EXACT登録商標0201プラストマーのフィルム工程1において以下のことを除いて、実施例1Bの手順に従った:EXACT登録商標0201プラストマーエチレンオクテンコポリマーであると報告されているをPEBAX登録商標5533の代わりに使用した。CPSLtd.Galway,Ireland製のあつらえフィルムダイス小規模のフィルムサンプルをAPV押出し機から直接製造し得るを使用した。温度プロフィールは、ダイスの温度を220°Cにしたことを除いて同じであった。その後、押出し機を未使用原料でパージして、あらゆる残留不純物を除去し、そして適切な視覚品質のフィルムを押し出した。10gのEXACT登録商標0201プラストマーのバッチの混合物1重量のIRGACURE登録商標651酸化防止剤および0.4重量のIRGANOX登録商標1010酸化防止剤を含み、0.5gのPHOTOSOL登録商標1570と50/50重量ベースの安定剤混合物IRGANOX登録商標3114およびTINUVIN登録商標144光安定剤との組み合わせPHOLOTOL登録商標1570:安定剤の重量比1:1.7を添加されているを、メインホッパ供給領域でスクリューに直接添加した。工程1からの押し出されたフィルムを、Univex取り出しシステムを通して、1.2m/分ではなく1.0m/分の速度で直接供給した。実施例6B-GRILAMIDEly2702NATURエラストマーのフィルム以下のことを除いて、実施例5Bの手順に従った:GRILAMIDEly2702NATURエラストマーをEXACT登録商標0201プラストマー/IRGACURE登録商標651酸化防止剤/IRGANOX登録商標1010酸化防止剤の代わりに使用し、そして0.2gのPHOTOSOL登録商標1570を0.5gの量の代わりに使用し、そして安定化フォトゾルphotosol混合物を、未使用のGRILAMIDEly2072NATURエラストマーの押し出し中に、1.0の機械設定1.7キログラム/時間kg/hrと等価でサイドホッパ少量のサンプルの添加を可能にするに添加した。実施例7B-PHOTOSOL登録商標7-1515および二色性染料のフィルム以下のことを除いて、実施例1Bの手順に従った:C.F.ScheerCieGmbHCo.製の顆粒化機モデルSGS50-Eを2.5ではなく1.25に設定した。PHOTOSOL登録商標1570および安定剤の組成物の代わりに、PHOTOSOL登録商標7-15156.034g、適切な二色性染料黄色二色性染料0.112g、赤色二色性染料0.229g、および青色二色性染料0.66gを用いた。マスターバッチの最終重量は、250gであった。実施例8B-積層フィルム実施例7Bの手順に従って延伸フィルムを生成し、このフィルムを実施例2Bの手順において使用して、積層フィルムを生成した。実施例9B-PELLETHANETM80AE熱可塑性ポリウレタンのフィルムPELLETHANETM80AE熱可塑性ポリウレタンをEXACT登録商標0201プラストマーの代わりに使用したことを除いて、実施例5Bの手順に従った。パート2B:フォトクロミック二色性フィルム試験手順吸収率試験方法光学ベンチを吸収率試験方法において使用して、実施例1B~9Bにおいて調製したサンプルの各々についての平均吸収率ARを以下のように測定した。試験前に、サンプルの各々を少なくとも7cm×4cmのセクションに切断し、そして特製のアルミニウムフレームクランプ内に保持した。これらのクランプしたサンプルを活性化放射線に5分間、4つのUV管BLE-7900BSpectronicsCorp製の群から15センチメートルcmの距離で曝露し、次いで、4つのUVなし管F4OGOGeneralElectric製の群から15cmの距離に30分間配置し、そして最後に、暗所に少なくとも30分間保持した。その後、クランプされたサンプルを、光学ベンチのばね付勢フォルダに配置した。この光学ベンチは、サンプルの表面に30°の入射角で配置された活性化光源MellesGriot04IES211高速コンピュータ制御シャッターこのシャッターは、データ収集中に一時的に閉じ、その結果、迷光がデータ収集プロセスを妨害しない、Schott3mmKG-2帯域フィルタ短波長の放射線を除去する、強度減衰のための濃度フィルタ、および光線平行化のための集光レンズを備えるOrielModel66011300ワットキセノンアークランプを備えた。応答測定を監視するために使用される光ファイバーケーブルを備えるOceanOptics製のHL-2000タングステンハロゲンランプを、サンプルの表面に対して垂直な様式で配置した。光源の直線偏光を、コンピュータ駆動モータ式回転ステージPolytech,PI製ModelM-061-PDに保持されたMoxtek,ProfluxPolarizerにこのケーブルの端部からの光を通過させることによって達成した。監視光線を、1つの偏光面0°が光学ベンチのテーブルの面に対して垂直になるように、そして第二の偏光面90°が光学ベンチのテーブルの面に対して平行になるように、設定した。これらのサンプルを、実験室空調システムにより維持された室温73°F±5°Fで空気中で動かした。測定を行うために、サンプルを活性化光源からの1.17W/m2のUVAに5分間~15分間曝露して、フォトクロミック二色性化合物を活性化した。検出器システムModelSED033検出器、Bフィルタおよび拡散器を備えるInternationalLightResearchRadiometerModelIL-1700を使用して、各試験前の曝露を検証した。次いで、0°偏光面で偏光された監視光源からの光をサンプルに通し、そして1機能光ファイバーケーブルを使用してOceanOptics2000分光光度計に接続された2インチの積分球に集束させた。サンプル通過後のスペクトル情報をOceanOpticsOOIBase32およびOOIColorソフトウェア、およびPPG占有のソフトウェアを使用して収集した。フォトクロミック二色性化合物が活性化される間に、偏光シートの位置を前後に回転させて、監視光源からの光を90°偏光面に偏光させ、戻した。データを活性化の間に3秒の間隔で収集した。各試験について、偏光器の回転を調節し、0°、90°、90°、0°などの順序でデータを収集した。応答測定非活性の状態または漂白状態と活性化した状態または有色状態との間の光学密度の変化の観点を、最初の非活性透過率を確立し、キセノンランプからのシャッターを開き、そして活性化を通る透過率を選択された時間間隔で測定することにより、決定した。実際の透過率測定の時間の間、キセノン光線を短時間閉じ、光散乱を防止した。各サンプルについて吸収スペクトルを得、そしてIgorProソフトウェアWaveMetricsから入手可能を使用して分析した。各サンプルについての吸光度の変化を、試験した各波長についての時刻0すなわち、不活性化の吸収測定値を減算することにより計算した。平均吸光度値を、フォトクロミック応答が飽和またはほぼ飽和する活性化プロフィールの領域すなわち、吸光度が経時的に増加しないかまたは有意には増加しない領域において、各サンプルについて、この領域における各サンプルの各時間間隔において測定した吸光度を平均することによって得た抽出した各波長は、5~100のデータ点の平均であった。極大可視±5nmに対応する波長の所定の範囲における平均吸光度値を、0°および90°の偏光について抽出し、そしてこの範囲における各波長についての吸収比を、大きい方の平均吸光度を小さい方の平均吸光度で除算することにより計算した。抽出した各波長について、5~100のデータ点を平均した。次いで、サンプルについての平均吸収比を、これらの個々の吸収比を平均することにより計算した。以下に報告されるλmaxまたは極大λは、交差した偏光状態において吸光度のピークがそのサンプルについて観察された波長であるサンプルの偏光方向は、Moxtek,ProfluxPolarizerに対して90°である。これらの結果が以下に報告される。ここで、第一の退色半減期T1/2値は、サンプル中のフォトクロミック二色性材料の活性化形態のΔODが活性化光源の除去後に73.4°F23°Cで最大ΔODの半分に達する時間間隔秒である。第二の退色半減期2T1/2値は、サンプル中のフォトクロミック材料の活性化形態のΔODが、活性化光源の除去後に73.4°F23°Cで最大ΔODの4分の1に達する時間間隔秒である。第二の退色半減期について試験されなかったサンプルは、以下の表2に提供される他の結果と共に、決定せずと示される。本明細書は、本発明の明瞭な理解のために重要な本発明の局面を説明することが理解されるべきである。当業者に明らかであり、従って本発明のよりよい理解を容易にしない、本発明の特定の局面は、本明細書を単純にする目的で、提供されていない。本発明は、特定の実施形態に関連して記載されたが、本発明は、開示される特定の実施形態に限定されず、添付の特許請求の範囲によって規定される本発明の趣旨および範囲内での変更を網羅することが意図される。本発明は、例えば、以下を提供する:項目1フォトクロミック二色性材料を含む配向ポリマーシートであって、該シートが活性化状態において二色性を示す、ポリマーシート。項目2上記フォトクロミック二色性材料が、少なくとも化学線に応答して、第一の状態から第二の状態へと移行するように適合されており、そして少なくとも該第二の状態において、少なくとも透過放射線を直線偏光させるように適合されている、項目1に記載のポリマーシート。項目3吸収率試験方法に従って決定される場合に、上記活性化状態において少なくとも1.5の吸収率を有する、項目1に記載のポリマーシート。項目4吸収率試験方法に従って決定される場合に、上記活性化状態において3~20の範囲の吸収率を有する、項目3に記載のポリマーシート。項目5上記シートが、押出し、延伸、カレンダリング、吹き込みおよび/または成形によって配向させられている、項目1に記載のポリマーシート。項目6上記シートが延伸によって配向させられている、項目5に記載のポリマーシート。項目7上記シートがエラストマーポリマーを含む、項目1に記載のポリマーシート。項目8上記エラストマーポリマーが、コポリマー骨格にエーテル結合および/またはエステル結合を含むブロックコポリマーを含む、項目7に記載のポリマーシート。項目9上記エラストマーブロックコポリマーが、ポリアミド-エーテルブロックコポリマー、ポリエステル-エーテルブロックコポリマー、ポリエーテル-ウレタンブロックコポリマー、ポリエステル-ウレタンブロックコポリマー、および/またはポリエーテル-ウレアブロックコポリマーを含む、項目8に記載のポリマーシート。項目10上記フォトクロミック二色性材料が、aピラン、オキサジン、およびフルギドから選択される、少なくとも1つのフォトクロミック基;ならびにb該少なくとも1つのフォトクロミック基に付着した少なくとも1つの延長剤Lであって、該延長剤Lは:によって表される、延長剤L、を含む化合物を含み、該式において、i各Q1、Q2およびQ3は、各存在について、非置換もしくは置換芳香族基、非置換もしくは置換脂環式基、非置換もしくは置換複素環式基、およびこれらの混合物から選択される二価の基から独立して選択され、ここで置換基は、Pにより表される基、チオール、アミド、液晶メソゲン、ハロゲン、C1~C18アルコキシ、ポリC1~C18アルコキシ、アミノ、アミノC1~C18アルキレン、C1~C18アルキルアミノ、ジC1~C18アルキルアミノ、C1~C18アルキル、C2~C18アルケン、C2~C18アルキン、C1~C18アルキルC1~C18アルコキシ、C1~C18アルコキシカルボニル、C1~C18アルキルカルボニル、C1~C18アルキルカーボネート、アリールカーボネート、C1~C18アセチル、C3~C10シクロアルキル、C3~C10シクロアルコキシ、イソシアナト、アミド、シアノ、ニトロ、直鎖または分枝鎖の、シアノ、ハロ、もしくはC1~C18アルコキシで一置換されたC1~C18アルキル基、またはハロで多置換されたC1~C18アルキル基、ならびに以下の式-MTt-1および-MOTt-1のうちの一方を含む基から選択され、該式において、Mは、アルミニウム、アンチモン、タンタル、チタン、ジルコニウムおよびケイ素から選択され、Tは、有機官能基、有機官能性炭化水素基、脂肪族炭化水素基および芳香族炭化水素基から選択され、そしてtは、Mの価数であり;iic、d、e、およびfの各々は、0および20を含めて0~20の範囲の整数から独立して選択され;そして各S1、S2、S3、S4、およびS5は、各存在について、以下:A-CH2g-、-CF2h-、-SiCH2g-、-Si[CH32]Oh-であって、gは、各存在について1~20から独立して選択され、hは、1および16を含めて1~16の整数であるもの;B-NZ-、-CZ=CZ-、-CZ=N-、-CZ’-CZ’-であって、Zは、各存在について、水素、C1~C6アルキル、シクロアルキルおよびアリールから独立して選択され、そしてZ’は、各存在について、C1~C6アルキル、シクロアルキルおよびアリールから独立して選択されるもの;ならびにC-O-、-CO-、-C≡C-、-N=N-、-S-、-SO-、-SOO-、直鎖もしくは分枝鎖のC1~C24アルキレン残基であって、該C1~C24アルキレン残基は、非置換であるか、シアノもしくはハロにより一置換されているか、またはハロにより多置換されているもの、から選択されるスペーサー単位から独立して選択され、ただし、ヘテロ原子を含む2個のスペーサー単位が一緒に結合している場合、該スペーサー単位は、ヘテロ原子が互いに直接結合しないように結合し、そしてS1およびS5がそれぞれPCおよびPに結合する場合、2つのヘテロ原子が互いに直接結合しないように結合し;iiiPは、アジリジニル、水素、ヒドロキシ、アリール、アルキル、アルコキシ、アミノ、アルキルアミノ、アルキルアルコキシ、アルコキシアルコキシ、ニトロ、ポリアルキルエーテル、C1~C6アルキルC1~C6アルコキシC1~C6アルキル、ポリエチレンオキシ、ポリプロピレンオキシ、エチレン、アクリレート、メタクリレート、2-クロロアクリレート、2-フェニルアクリレート、アクリロイルフェニレン、アクリルアミド、メタクリルアミド、2-クロロアクリルアミド、2-フェニルアクリルアミド、エポキシ、イソシアネート、チオール、チオイソシアネート、イタコン酸エステル、ビニルエーテル、ビニルエステル、スチレン誘導体、シロキサン、主鎖型液晶ポリマー、側鎖型液晶ポリマー、エチレンイミン誘導体、マレイン酸誘導体、フマル酸誘導体、非置換ケイ皮酸誘導体;メチル、メトキシ、シアノおよびハロゲンのうちの少なくとも1つで置換されたケイ皮酸誘導体;ならびに置換および非置換のキラルおよび非キラルの一価または二価の基であって、ステロイド基、テルペノイド基、アルカロイド基およびこれらの混合物から選択され、その置換基は、アルキル、アルコキシ、アミノ、シクロアルキル、アルキルアルコキシ、フルオロアルキル、シアノアルキル、シアノアルコキシおよびこれらの混合物から独立して選択される、一価または二価の基;から選択され;そしてivd’、e’およびf’は、0、1、2、3、および4から各々独立して選択され、ただし、d’e’f’の合計は、少なくとも3である、項目1に記載のポリマーシート。項目11上記フォトクロミック二色性材料が、aピラン、オキサジン、および非熱可逆性フルギドから選択される、少なくとも1つのフォトクロミック基;ならびにb該少なくとも1つのフォトクロミック基に付着した少なくとも1つの延長剤Lであって、該延長剤Lは:によって表される、延長剤L、を含む化合物を含み、該式において、i各Q1、Q2およびQ3は、各存在について、非置換もしくは置換芳香族基、非置換もしくは置換脂環式基、非置換もしくは置換複素環式基、およびこれらの混合物から選択される二価の基から独立して選択され、ここで置換基は、Pにより表される基、チオール、アミド、液晶メソゲン、ハロゲン、C1~C18アルコキシ、ポリC1~C18アルコキシ、アミノ、アミノC1~C18アルキレン、C1~C18アルキルアミノ、ジC1~C18アルキルアミノ、C1~C18アルキル、C2~C18アルケン、C2~C18アルキン、C1~C18アルキルC1~C18アルコキシ、C1~C18アルコキシカルボニル、C1~C18アルキルカルボニル、C1~C18アルキルカーボネート、アリールカーボネート、C1~C18アセチル、C3~C10シクロアルキル、C3~C10シクロアルコキシ、イソシアナト、アミド、シアノ、ニトロ、直鎖または分枝鎖の、シアノ、ハロ、もしくはC1~C18アルコキシで一置換されたC1~C18アルキル基、またはハロで多置換されたC1~C18アルキル基、ならびに以下の式-MTt-1および-MOTt-1のうちの一方を含む基から選択され、該式において、Mは、アルミニウム、アンチモン、タンタル、チタン、ジルコニウムおよびケイ素から選択され、Tは、有機官能基、有機官能性炭化水素基、脂肪族炭化水素基および芳香族炭化水素基から選択され、そしてtは、Mの価数であり;iic、d、e、およびfの各々は、1および20を含めて1~20の範囲の整数から独立して選択され;そして各S1、S2、S3、S4、およびS5は、各存在について、以下:A-CH2g-、-CF2h-、-SiCH2g-、-Si[CH32]Oh-であって、gは、各存在について1~20から独立して選択され、hは、1および16を含めて1~16の整数であるもの;B-NZ-、-CZ=CZ-、-CZ=N-、-CZ’-CZ’-であって、Zは、各存在について、水素、C1~C6アルキル、シクロアルキルおよびアリールから独立して選択され、そしてZ’は、各存在について、C1~C6アルキル、シクロアルキルおよびアリールから独立して選択されるもの;ならびにC-O-、-CO-、-C≡C-、-N=N-、-S-、-SO-、-SOO-、直鎖もしくは分枝鎖のC1~C24アルキレン残基であって、該C1~C24アルキレン残基は、非置換であるか、シアノもしくはハロにより一置換されているか、またはハロにより多置換されているもの、から選択されるスペーサー単位から独立して選択され、ただし、ヘテロ原子を含む2個のスペーサー単位が一緒に結合している場合、該スペーサー単位は、ヘテロ原子が互いに直接結合しないように結合し、そしてS1およびS5がそれぞれPCおよびPに結合する場合、2つのヘテロ原子が互いに直接結合しないように結合し;iiiPは、アジリジニル、水素、ヒドロキシ、アリール、アルキル、アルコキシ、アミノ、アルキルアミノ、アルキルアルコキシ、アルコキシアルコキシ、ニトロ、ポリアルキルエーテル、C1~C6アルキルC1~C6アルコキシC1~C6アルキル、ポリエチレンオキシ、ポリプロピレンオキシ、エチレン、アクリレート、メタクリレート、2-クロロアクリレート、2-フェニルアクリレート、アクリロイルフェニレン、アクリルアミド、メタクリルアミド、2-クロロアクリルアミド、2-フェニルアクリルアミド、エポキシ、イソシアネート、チオール、チオイソシアネート、イタコン酸エステル、ビニルエーテル、ビニルエステル、スチレン誘導体、シロキサン、主鎖型液晶ポリマー、側鎖型液晶ポリマー、エチレンイミン誘導体、マレイン酸誘導体、フマル酸誘導体、非置換ケイ皮酸誘導体;メチル、メトキシ、シアノおよびハロゲンのうちの少なくとも1つで置換されたケイ皮酸誘導体;ならびに置換および非置換のキラルおよび非キラルの一価または二価の基であって、ステロイド基、テルペノイド基、アルカロイド基およびこれらの混合物から選択され、その置換基は、アルキル、アルコキシ、アミノ、シクロアルキル、アルキルアルコキシ、フルオロアルキル、シアノアルキル、シアノアルコキシおよびこれらの混合物から独立して選択される、一価または二価の基;から選択され得;そしてivd’、e’およびf’は、0、1、2、3、および4から各々独立して選択され、ただし、d’e’f’の合計は、少なくとも1である、項目1に記載のポリマーシート。項目12Q1、Q2、およびQ3のうちの少なくとも1つが、イソソルビトール、ジベンゾフロ、ジベンゾチエノ、ベンゾフロ、ベンゾチエノ、チエノ、フロ、ジオキシノ、カルバゾロ、アントラニリル、アゼピニル、ベンゾオキサゾリル、ジアゼピニル、ジアゾリル、イミダゾリジニル、イミダゾリル、イミダゾリニル、インダゾリル、インドレニニル、インドリニル、インドリジニル、インドリル、インドオキサジニル、イソベンゾアゾリル、イソインドリル、イソオキサゾリル、イソオキサジル、イソピロリル、イソキノリル、イソチアゾリル、モルホリノ、モルホリニル、オキサジアゾリル、オキサチアゾリル、オキサチアジル、オキサチオリル、オキサトリアゾリル、オキサゾリル、ピペラジニル、ピペラジル、ピペリジル、プリニル、ピラノピロリル、ピラジニル、ピラゾリジニル、ピラゾリニル、ピラゾリル、ピラジル、ピリダジニル、ピリダジル、ピリジル、ピリミジニル、ピリミジル、ピリデニル、ピロリジニル、ピロリニル、ピロリル、キノリジニル、キヌクリジニル、キノリル、チアゾリル、トリアゾリル、トリアジル、N-アリールピペラジノ、アジリジノ、アリールピペリジノ、チオモルホリノ、テトラヒドロキノリノ、テトラヒドロイソキノリノ、ピリル、非置換C4~C18スピロ二環式アミン、一置換C4~C18スピロ二環式アミン、二置換C4~C18スピロ二環式アミン、非置換C4~C18スピロ三環式アミン、一置換C4~C18スピロ三環式アミン、および二置換C4~C18スピロ三環式アミンから選択される非置換または置換複素環式基である、項目11に記載のポリマーシート。項目13Q1、Q2、およびQ3のうちの少なくとも1つが、シクロヘキシル、シクロプロピル、ノルボルネニル、デカリニル、アダマンタニル、ビシクロオクタン、ペルヒドロフルオレン、およびキュバニルから選択される非置換または置換脂環式基である、項目11に記載のポリマーシート。項目14上記化合物が、上記少なくとも1つのフォトクロミック基に付着した少なくとも1つのR1基をさらに含み、各R1基が、各存在について、a水素、C1~C12アルキル、C2~C12アルキリデン、C2~C12アルキリジン、ビニル、C3~C7シクロアルキル、C1~C12ハロアルキル、アリル、ハロゲン、およびベンジルであって、非置換であるか、またはC1~C12アルキルおよびC1~C12アルコキシのうちの少なくとも1つで一置換されているもの;bパラ位が少なくとも1つの置換基で一置換されているフェニルであって、この置換基は、C1~C7アルコキシ、直鎖もしくは分枝鎖のC1~C20アルキレン、直鎖もしくは分枝鎖のC1~C4ポリオキシアルキレン、環状C3~C20アルキレン、フェニレン、ナフチレン、C1~C4アルキルで置換されたフェニレン、モノウレタンC1~C20アルキレン、ポリウレタンC1~C20アルキレン、モノエステルC1~C20アルキレン、ポリエステルC1~C20アルキレン、モノカーボネートC1~C20アルキレン、ポリカーボネートC1~C20アルキレン、ポリシラニレン、ポリシロキサニレンおよびこれらの混合物から選択され、少なくとも1つの置換基は、フォトクロミック材料のアリール基に結合する、フェニル;c-CHCN2および-CHCOOX12であって、ここでX1は、延長剤L、水素、非置換もしくはフェニルで一置換されたC1~C12アルキル、C1~C12アルキルもしくはC1~C12アルコキシで一置換されたフェニルC1~C12アルキル、および非置換、一置換もしくは二置換のアリール基のうちの少なくとも1つから選択され、各アリールの置換基は、C1~C12アルキルおよびC1~C12アルコキシから独立して選択される、-CHCN2および-CHCOOX12;d-CHX2X3であって、iX2は、延長剤L、水素、C1~C12アルキル、および非置換、一置換もしくは二置換のアリール基のうちの少なくとも1つから選択され、各アリールの置換基は、C1~C12アルキルおよびC1~C12アルコキシから独立して選択され;そしてiiX3は、-COOX1、-COX1、-COX4、および-CH2OX5のうちの少なくとも1つから選択され、ここでAX4は、モルホリノ、ピペリジノ;非置換またはC1~C12アルキルで一置換もしくは二置換されたアミノ;フェニルアミノおよびジフェニルアミノから選択される非置換、一置換もしくは二置換の基であり、各置換基は、C1~C12アルキルまたはC1~C12アルコキシから独立して選択され;そしてBX5は、延長剤L、水素、-COX2;非置換であるかまたはC1~C12アルコキシもしくはフェニルで一置換されたC1~C12アルキル;C1~C12アルコキシで一置換されたフェニルC1~C12アルキル;および非置換、一置換もしくは二置換のアリール基であり、各アリールの置換基は、C1~C12アルキルおよびC1~C12アルコキシから独立して選択される、-CHX2X3;e非置換、一置換、二置換、もしくは三置換のアリール基;9-ユロリジニル;または非置換、一置換もしくは二置換のヘテロ芳香族基であって、ピリジル、フラニル、ベンゾフラン-2-イル、ベンゾフラン-3-イル、チエニル、ベンゾチエン-2-イル、ベンゾチエン-3-イル、ジベンゾフラニル、ジベンゾチエニル、カルバゾリル、ベンゾピリジル、インドリニル、およびフルオレニルから選択され;各置換基は、各存在について、i延長剤L;ii-COX6であって、X6は、延長剤L、水素、C1~C12アルコキシ;非置換であるか、またはC1~C12アルキルもしくはC1~C12アルコキシで一置換もしくは二置換されたフェノキシ;非置換であるか、またはC1~C12アルキルもしくはC1~C12アルコキシで一置換もしくは二置換されたアリール基;非置換であるか、またはC1~C12アルキルで一置換もしくは二置換されたアミノ基;および非置換であるか、またはC1~C12アルキルもしくはC1~C12アルコキシで一置換もしくは二置換されたフェニルアミノ基のうちの少なくとも1つから選択される、-COX6;iiiアリール、ハロアリール、C3~C7シクロアルキルアリール;およびC1~C12アルキルもしくはC1~C12アルコキシで一置換もしくは二置換されているアリール基;ivC1~C12アルキル、C3~C7シクロアルキル、C3~C7シクロアルキルオキシC1~C12アルキル、アリールC1~C12アルキル、アリールオキシC1~C12アルキル、モノC1~C12アルキルアリールC1~C12アルキル、ジC1~C12アルキルアリールC1~C12アルキル、モノC1~C12アルコキシアリールC1~C12アルキル、ジC1~C12アルコキシアリールC1~C12アルキル、ハロアルキル、およびモノC1~C12アルコキシC1~C12アルキル;vC1~C12アルコキシ、C3~C7シクロアルコキシ;シクロアルキルオキシC1~C12アルコキシ;アリールC1~C12アルコキシ、アリールオキシC1~C12アルコキシ、モノC1~C12アルキルアリールC1~C12アルコキシ、ジC1~C12アルキルアリールC1~C12アルコキシ、モノC1~C12アルコキシアリールC1~C12アルコキシ、またはジC1~C12アルコキシアリールC1~C12アルコキシ;viアミド、アミノ、モノアルキルアミノ、ジアルキルアミノ、ジアリールアミノ、ピペラジノ、N-C1~C12アルキルピペラジノ、N-アリールピペラジノ、アジリジノ、インドリノ、ピペリジノ、モルホリノ、チオモルホリノ、テトラヒドロキノリノ、テトラヒドロイソキノリノ、ピロリジル、ヒドロキシ、アクリルオキシ、メタクリルオキシ、およびハロゲン;vii-OX7または-NX72であって、X7は、A延長剤L、水素、C1~C12アルキル、C1~C12アシル、フェニルC1~C12アルキル、モノC1~C12アルキル置換フェニルC1~C12アルキル、モノC1~C12アルコキシ置換フェニルC1~C12アルキル;C1~C12アルコキシC1~C12アルキル;C3~C7シクロアルキル;モノC1~C12アルキル置換C3~C7シクロアルキル、C1~C12ハロアルキル、アリル、ベンゾイル、一置換ベンゾイル、ナフトイルまたは一置換ナフトイルであって、これらのベンゾイルおよびナフトイルの置換基の各々は、C1~C12アルキルおよびC1~C12アルコキシから独立して選択されるもの;B-CHX8X9であって、X8は、延長剤L、HまたはC1~C12アルキルから選択され;そしてX9は、延長剤L、-CN、-CF3、または-COOX10から選択され、X10は、延長剤L、水素またはC1~C12アルキルから選択される、-CHX8X9;C-COX6;ならびにDトリC1~C12アルキルシリル、トリC1~C12アルコキシシリル、ジC1~C12アルキルC1~C12アルコキシシリル、またはジC1~C12アルコキシC1~C12アルキルシリル;から選択される、-OX7または-NX72;viiiSX11であって、X11は、延長剤L、C1~C12アルキル;非置換であるか、またはC1~C12アルキル、C1~C12アルコキシもしくはハロゲンで一置換もしくは二置換されたアリール基である、-SX11;ix式i:により表される窒素含有環であって、式iにおいて、Anは、0、1、2、および3から選択される整数であり、ただし、nが0である場合、U’はUであり、そして各Uは、各存在について、-CH2-、-CHX12-、-CX122-、-CHX13-、-CX132-、および-CX12X13-から独立して選択され、X12は、上記式Iにより表される延長剤LおよびC1~C12アルキルから選択され、そしてX13は、上記式Iにより表される延長剤L、フェニルおよびナフチルから選択され、そしてBU’は、U、-O-、-S-、-SO-、-NH-、-NX12-または-NX13-から選択され、そしてmは、1、2、および3から選択される整数である、窒素含有環;ならびにx式iiまたは式iii:により表される基であって、式iiまたは式iiiにおいて、X14、X15、およびX16は、各存在について、延長剤L、C1~C12アルキル、フェニルまたはナフチルから独立して選択されるか、またはX14とX15とが一緒になって、5個~8個の炭素原子の環を形成し;pは、0、1、または2から選択される整数であり、そしてX17は、各存在について、延長剤L、C1~C12アルキル、C1~C12アルコキシまたはハロゲンから独立して選択される基;から独立して選択されるもの;fピラゾリル、イミダゾリル、ピラゾリニル、イミダゾリニル、ピロリジニル、フェノチアジニル、フェノキサジニル、フェナジニルまたはアクリジニルから選択される、非置換または一置換の基であって、各置換基は、延長剤L、C1~C12アルキル、C1~C12アルコキシ、フェニル、ヒドロキシ、アミノおよびハロゲンから独立して選択される、基;g式ivまたは式v:のうちの一方により表される基であって、式ivおよび式vにおいて、iV’は、各式において、式-O-、-CH-、C1~C6アルキレン、およびC3~C7シクロアルキレンから独立して選択され、iiVは、各式において、-O-または-NX21-から独立して選択され、X21は、上記式Iにより表される延長剤L、水素、C1~C12アルキル、およびC2~C12アシルから選択され、ただし、Vが-NX21-である場合、V’は-CH2-であり、iiiX18およびX19は、延長剤L、水素およびC1~C12アルキルからそれぞれ独立して選択され、そしてivkは、0、1、および2から選択され、そして各X20は、各存在について、延長剤L、C1~C12アルキル、C1~C12アルコキシ、ヒドロキシおよびハロゲンから独立して選択される、基;h式vi:により表される基であって、式viにおいて、iX22は、延長剤L、水素およびC1~C12アルキルから選択され、そしてiiX23は、延長剤L、および非置換、一置換もしくは二置換の基から選択され、この基は、ナフチル、フェニル、フラニルおよびチエニルから選択され、各置換基は、各存在について、C1~C12アルキル、C1~C12アルコキシ、およびハロゲンから独立して選択される、基;i-COX24であって、X24は、延長剤L、ヒドロキシ、C1~C12アルキル、C1~C12アルコキシ;非置換であるかまたはC1~C12アルキルもしくはC1~C12アルコキシで一置換されたフェニル;非置換であるかまたはC1~C12アルキル、フェニル、ベンジル、およびナフチルのうちの少なくとも1つで一置換もしくは二置換されたアミノから選択される、-COX24;j-OX7および-NX72;k-SX11;l式iにより表される窒素含有環;m式iiまたは式iiiのうちの一方により表される基;ならびにnすぐ隣にあるR1基が一緒になって、式vii、式viii、または式ix:のうちの1つにより表される基を形成し、式vii、式viii、および式ixにおいて、iWおよびW’は、各存在について、-O-、-NX7、-CX14-、-CX17-から独立して選択され、iiX14、X15、およびX17は、上記のとおりであり、そしてiiiqは、0、1、2、3、および4から選択される整数であるものから独立して選択される、項目11に記載のポリマーシート。項目15添加剤をさらに含み、該添加剤は、染料、二色性染料、フォトクロミック染料、整列促進剤、運動増強添加剤、光開始剤、熱開始剤、重合防止剤、溶媒、光安定剤、熱安定剤、離型剤、レオロジー制御剤、レベリング剤、フリーラジカル捕捉剤、および/または接着促進剤を含む、項目1に記載のポリマーシート。項目16上記シートが繊維の形態である、項目1に記載のポリマーシート。項目17多層複合材であって、少なくとも支持層および配向ポリマーシートを備え、該配向ポリマーシートは、2つの反対側の表面を有し、そしてフォトクロミック二色性材料を含み、該シートは、活性化状態において二色性を示し、そして該シートの少なくとも1つの表面は、該支持層の少なくとも一部分に接続されている、多層複合材。項目18上記フォトクロミック二色性材料が、少なくとも化学線に応答して第一の状態から第二の状態へと移行するように適合されており、そして少なくとも該第二の状態において、少なくとも透過放射線を直線偏光するように適合されている、項目17に記載の多層複合材。項目19上記ポリマーシートがエラストマーポリマーを含む、項目17に記載の多層複合材。項目20上記ポリマーが、コポリマー骨格にエーテル結合および/またはエステル結合を含むブロックコポリマーを含む、項目17に記載の多層複合材。項目21上記ブロックコポリマーが、ポリアミド-エーテルブロックコポリマー、ポリエステル-エーテルブロックコポリマー、ポリエーテル-ウレタンブロックコポリマー、ポリエステル-ウレタンブロックコポリマー、および/またはポリエーテル-ウレアブロックコポリマーを含む、項目20に記載の多層複合材。項目22上記支持層が、ポリカーボネート、多環式アルケン、ポリウレタン、ポリウレアウレタン、ポリチオウレタン、ポリチオウレアウレタン、ポリオールアリルカーボネート、これらのコポリマー、またはこれらの混合物を含む、項目17に記載の多層複合材。項目23上記支持層が、酢酸セルロース、二酢酸セルロース、三酢酸セルロース、酢酸プロピオン酸セルロース、酢酸酪酸セルロース、ポリ酢酸ビニル、ポリビニルアルコール、ポリ塩化ビニル、ポリ塩化ビニリデン、ポリエチレンテレフタレート、ポリエステル、ポリウレタン、ポリウレアウレタン、ポリチオウレタン、ポリチオウレアウレタン、ポリスルホン、ポリオレフィン、ポリアミド、これらのコポリマー、および/またはこれらの混合物を含む、項目17に記載の多層複合材。項目24上記ポリマーシートの少なくとも一部分に接続された保護層をさらに備え、その結果、該ポリマーシートは該保護層と上記支持層との間に挟まれる、項目17に記載の多層複合材。項目25上記保護層が、耐磨耗コーティング、酸素障壁コーティング、UV遮蔽コーティング、反射防止コーティング、曇り防止コーティング、ミラーコーティング、またはこれらの組み合わせを含む保護コーティングを含む、項目24に記載の多層複合材。項目26項目17に記載の多層複合材を含む光学要素。項目27上記光学要素が、眼用要素、ディスプレイ素子、窓、鏡、ならびに/あるいは能動および受動液晶セル素子およびデバイスを備える、項目26に記載の光学要素。項目28上記眼用要素が、矯正レンズ、非矯正レンズ、コンタクトレンズ、眼内レンズ、拡大レンズ、保護レンズ、またはバイザーを含む、項目27に記載の光学要素。項目29基材が、着色されていない基材、着色された基材、フォトクロミック基材、着色フォトクロミック基材、および直線偏光基材を含む、項目26に記載の光学要素。項目30基材が、ポリカーボネート、ポリウレタン、ポリウレアウレタン、ポリチオウレタン、ポリチオウレアウレタン、多環式アルケン、ポリオールアリルカーボネート、これらのコポリマー、またはこれらの混合物を含む、項目26に記載の光学要素。項目31上記支持層が、酢酸セルロース、二酢酸セルロース、三酢酸セルロース、酢酸プロピオン酸セルロース、酢酸酪酸セルロース、ポリ酢酸ビニル、ポリビニルアルコール、ポリ塩化ビニル、ポリ塩化ビニリデン、ポリエチレンテレフタレート、ポリエステル、ポリウレタン、ポリウレアウレタン、ポリチオウレタン、ポリチオウレアウレタン、ポリスルホン、ポリオレフィン、これらのコポリマー、および/またはこれらの混合物を含む、項目26に記載の光学要素。項目32上記ディスプレイ素子が、スクリーン、モニタ、およびセキュリティー要素を含む、項目27に記載の光学要素。項目33上記セキュリティー要素が、光学的に透明な材料および/または光学的に不透明な材料を含む、項目32に記載の光学要素。項目34項目24に記載の多層複合材を含む光学要素。項目35上記支持層および上記保護層のうちの一方または両方が、非複屈折性である、項目34に記載の光学要素。項目36フォトクロミック二色性材料を含む配向ポリマーシートであって、該シートは、第一の一般方向を有する第一の順序領域、および該第一の順序領域に隣接する少なくとも1つの第二の順序領域を有し、該第二の順序領域は、該第一の一般方向とは異なる第二の一般方向を有し、該シートは、活性化状態において二色性を示す、ポリマーシート。項目37上記シートが、複数の順序領域を含み、該順序領域の各々が、残りの領域と同じかまたは異なる一般方向を有し、これによって該シートにおいて所望のパターンを形成する、項目36に記載のポリマーシート。項目38フォトクロミック二色性材料を含む配向ポリマーシートを形成する方法であって、該方法は、該ポリマーシートを2以上の連続段階で二軸延伸する工程を包含し、その結果、シートは、第一の一般方向を有する第一の順序領域、および該第一の順序領域に隣接する少なくとも1つの第二の順序領域を有し、該第二の順序領域は、該第一の一般方向とは異なる第二の一般方向を有し、該シートは、活性化状態において二色性を示す、方法。"